(57)【要約】  タッチパネル機能付き表示装置は、第１の色を透過する第１色透過部と第２の色を透過する第２色透過部とを含む表示領域を有する表示装置であって、前記表示領域の内部に、前記表示領域への押圧を検出するための圧力センサ（１１８）を備え、圧力センサ（１１８）の一部または全部が光を透過しない非透過部としての突起部（７０）となっており、前記第１色透過部と前記第２色透過部とは非透過部としての突起部（７０）によって隔てられている。
2011122347.tif 000002
【特許請求の範囲】
【請求項１】
第１の色を透過する第１色透過部と第２の色を透過する第２色透過部とを含む表示領域を有する表示装置であって、
前記表示領域の内部に、前記表示領域への押圧を検出するための圧力センサ（１５，１５ｉ，１５ｊ，１１８，１９０）を備え、
前記圧力センサの一部または全部が光を透過しない非透過部となっており、前記第１色透過部と前記第２色透過部とは前記非透過部によって隔てられている、タッチパネル機能付き表示装置。
【請求項２】
平面的に見て、前記非透過部はブラックマトリックス（１５５）の一部を構成する、請求項１に記載のタッチパネル機能付き表示装置。
【請求項３】
平面的に見て、前記非透過部は反射膜の一部を構成する、請求項１に記載のタッチパネル機能付き表示装置。
【請求項４】
前記圧力センサは、構造物の容量、抵抗または電磁誘導の変化により圧力を検出する、請求項１から３のいずれかに記載のタッチパネル機能付き表示装置。
【請求項５】
前記構造物の容量、抵抗または電磁誘導の変化は、２つの部材が互いに接触する面積が増減することによって生じる変化である、請求項４に記載のタッチパネル機能付き表示装置。
【請求項６】
前記圧力センサは、加圧に伴って誘電率が変化することにより圧力を検出する、請求項１から３のいずれかに記載のタッチパネル機能付き表示装置。
【請求項７】
前記圧力センサは、加圧に伴って抵抗率が変化することにより圧力を検出する、請求項１から３のいずれかに記載のタッチパネル機能付き表示装置。
【請求項８】
前記圧力センサは、互いに離隔していた２つの部材が加圧に伴って互いに接触することによる抵抗変化により圧力を検出する、請求項１から３のいずれかに記載のタッチパネル機能付き表示装置。
【請求項９】
前記圧力センサは遮光性能を有する電極を備える、請求項１から８のいずれかに記載のタッチパネル機能付き表示装置。
【請求項１０】
前記圧力センサは反射性能を有する電極を備える、請求項１から８のいずれかに記載のタッチパネル機能付き表示装置。
【発明の詳細な説明】
【技術分野】
【０００１】
本発明は、タッチパネル機能付き表示装置に関するものである。
【背景技術】
【０００２】
液晶表示装置において書込み用入力ペンまたは指による位置入力を可能とするために、加圧点の座標の検出機能を持たせることが検討されている。その一例として圧力検出素子を設けた構成が、特開平１１−２７１７１２号公報（特許文献１）に記載されている。【０００３】
外付けタッチパネルとして静電容量型圧力センサを用いたものが技術論文「タッチモード容量型圧力センサ」（山本敏ら、フジクラ技報  第１０１号、２００１年１０月、第７１〜７４頁）（非特許文献１）に記載されている。
【先行技術文献】
【特許文献】
【０００４】
【特許文献１】特開平１１−２７１７１２号公報
【非特許文献】
【０００５】
【非特許文献１】「タッチモード容量型圧力センサ」、フジクラ技報  第１０１号（２００１年１０月）第７１〜７４頁
【発明の概要】
【発明が解決しようとする課題】
【０００６】
表示領域がタッチパネルを兼ねる場合、タッチパネル内に圧力センサを設けることが考えられる。圧力センサはいくつかの部材や配線から構成されるが、これらの中には光を通さない部材がある。表示装置の表示領域が開口部と非開口部とを含む種類の表示方式、すなわちたとえば液晶表示方式などである場合、通常、表示領域内に何らかの圧力センサを設けることとすると、圧力センサにより表示領域の開口率が低下するという問題がある。【０００７】
そこで、本発明は、表示領域の開口率の低下を抑制しつつタッチパネルとしての圧力検出が行なえるようなタッチパネル機能付き表示装置を提供することを目的とする。
【課題を解決するための手段】
【０００８】
上記目的を達成するため、本発明に基づくタッチパネル機能付き表示装置は、第１の色を透過する第１色透過部と第２の色を透過する第２色透過部とを含む表示領域を有する表示装置であって、上記表示領域の内部に、上記表示領域への押圧を検出するための圧力センサを備え、上記圧力センサの一部または全部が光を透過しない非透過部となっており、上記第１色透過部と上記第２色透過部とは上記非透過部によって隔てられている。
【発明の効果】
【０００９】
本発明によれば、圧力センサを設置することによる開口率の低下を避けることができ、その結果、表示領域の開口率の低下を抑制しつつタッチパネルとしての圧力検出が行なえるようなタッチパネル機能付き表示装置とすることができる。
【図面の簡単な説明】
【００１０】
【図１】実施の形態１に係る液晶表示装置の回路図を模式的に示した回路図である。
【図２】対向基板側から液晶表示装置の一部を平面視した平面図である。
【図３】対向基板下に位置するＴＦＴアレイ基板の平面図である。
【図４】図２のＩＶ−ＩＶ線における断面を模式的に示す断面図である。
【図５】図２に示すＶ−Ｖ線における断面図である。
【図６】対向基板が押圧されたときの液晶表示装置の断面図である。
【図７】上部電極が上層絶縁層１３６と接触する領域を模式的に示す平面図である。
【図８】実施の形態１に係る圧力センサの特性と、比較例としての圧力センサの特性とを比較するグラフである。
【図９】比較例としての圧力センサを備えた表示装置を示す断面図である。
【図１０】ＴＦＴアレイ基板の製造工程の第１工程を示す断面図である。
【図１１】ＴＦＴアレイ基板の製造工程の第２工程を示す断面図である。
【図１２】ＴＦＴアレイ基板の製造工程の第３工程を示す断面図である。
【図１３】ＴＦＴアレイ基板の製造工程の第４工程を示す断面図である。
【図１４】ＴＦＴアレイ基板の製造工程の第５工程を示す断面図である。
【図１５】ＴＦＴアレイ基板の製造工程の第６工程を示す断面図である。
【図１６】ＴＦＴアレイ基板の製造工程の第７工程を示す断面図である。
【図１７】対向基板の製造工程の第１工程を示す断面図である。
【図１８】対向基板の製造工程の第２工程を示す断面図である。
【図１９】対向基板の製造工程の第３工程を示す断面図である。
【図２０】対向基板の製造工程の第４工程を示す断面図である。
【図２１】対向基板の製造工程の第５工程を示す断面図である。
【図２２】実施の形態２に係る液晶表示装置の断面図であり、ＴＦＴ素子を示す断面図である。
【図２３】実施の形態２に係る液晶表示装置の断面図であり、出力用素子における断面図である。
【図２４】実施の形態２に係る液晶表示装置のＴＦＴアレイ基板の製造工程であって、図１５に示す製造工程後の製造工程を示す断面図である。
【図２５】図２４に示すＴＦＴアレイ基板の製造工程後の製造工程を示す断面図である。
【図２６】図２５に示す製造工程後におけるＴＦＴアレイ基板の製造工程を示す断面図である。
【図２７】実施の形態３に係る液晶表示装置の断面図であり、ＴＦＴ素子を示す断面図である。
【図２８】実施の形態３に係る液晶表示装置の断面図であり、圧力センサを示す断面図である。
【図２９】対向基板が押圧されたときにおける液晶表示装置の状態を模式的に示す断面図である。
【図３０】上部電極およびゲート絶縁層が押圧部材からの押圧力によって変形する前の状態における上部電極およびゲート絶縁層を示す断面図である。
【図３１】上部電極の平面図である。
【図３２】押圧部材からの押圧力によって、上部電極およびゲート絶縁層が変形した状態を示す断面図である。
【図３３】図３２に示すように上部電極が変形したときの上部電極の平面図である。
【図３４】ＴＦＴアレイ基板の製造工程の第１工程を示す断面図である。
【図３５】ＴＦＴアレイ基板の製造工程の第２工程を示す断面図である。
【図３６】ＴＦＴアレイ基板の製造工程の第３工程を示す断面図である。
【図３７】図２８に示すＴＦＴアレイ基板の変形例を示す断面図である。
【図３８】実施の形態４に係る液晶表示装置の回路図を模式的に示した回路図である。
【図３９】実施の形態４に係る液晶表示装置の断面図であって、ＴＦＴ素子を示す断面図である。
【図４０】実施の形態４に係る液晶表示装置の断面図であり、選択用ＴＦＴ素子および圧力センサを示す断面図である。
【図４１】対向基板が押圧されたときの状態を模式的に示す断面図である。
【図４２】ＴＦＴアレイ基板の製造工程の第１工程を示す断面図である。
【図４３】ＴＦＴアレイ基板の製造工程の第２工程を示す断面図である。
【図４４】ＴＦＴアレイ基板の製造工程の第３工程を示す断面図である。
【図４５】対向基板の製造工程の第１工程を示す断面図である。
【図４６】対向基板の製造工程の第２工程を示す断面図である。
【図４７】対向基板の製造工程の第３工程を示す断面図である。
【図４８】対向基板の製造工程の第４工程を示す断面図である。
【図４９】対向基板の製造工程の第５工程を示す断面図である。
【図５０】実施の形態５に係る液晶表示装置の断面図であり、ＴＦＴ素子を示す断面図である。
【図５１】液晶表示装置の断面図であり、選択用ＴＦＴ素子および圧力センサを示す断面図である。
【図５２】ＴＦＴアレイ基板の製造工程のうち、ＴＦＴ素子および選択用ＴＦＴ素子を形成したときの工程を示す断面図である。
【図５３】図５２に示された製造工程後におけるＴＦＴアレイ基板の製造工程を示す断面図である。
【図５４】図５３に示す製造工程後の製造工程を示す断面図である。
【図５５】対向基板の製造工程のうち、カラーフィルタ基板を形成したときを示す断面図である。
【図５６】図５５に示す製造工程後の工程を示す断面図である。
【図５７】図５６に示す製造工程後の工程を示す断面図である。
【図５８】実施の形態６に係る液晶表示装置の電気回路を示す回路図である。
【図５９】実施の形態６に係る液晶表示装置の断面図であって、ＴＦＴ素子を示す断面図である。
【図６０】実施の形態６に係る液晶表示装置の断面図であって、圧力センサを示す断面図である。
【図６１】対向基板が押圧されていない状態（初期状態）における上部電極および半導体層を示す断面図である。
【図６２】上部電極の平面図である。
【図６３】対向基板が押圧された状態における上部電極と半導体層とを示す断面図である。
【図６４】ＴＦＴアレイ基板の製造工程の第１工程を示す断面図である。
【図６５】ＴＦＴアレイ基板の製造工程の第２工程を示す断面図である。
【図６６】ＴＦＴアレイ基板の製造工程の第３工程を示す断面図である。
【図６７】ＴＦＴアレイ基板の製造工程の第４工程を示す断面図である。
【図６８】ＴＦＴアレイ基板の製造工程の第５工程を示す断面図である。
【図６９】ＴＦＴアレイ基板の製造工程の第６工程を示す断面図である。
【図７０】ＴＦＴアレイ基板の製造工程の第７工程を示す断面図である。
【図７１】ＴＦＴアレイ基板の製造工程の第８工程を示す断面図である。
【図７２】ＴＦＴアレイ基板の製造工程の第９工程を示す断面図である。
【図７３】ＴＦＴアレイ基板の製造工程の第１０工程を示す断面図である。
【図７４】ＴＦＴアレイ基板の製造工程の第１１工程を示す断面図である。
【図７５】実施の形態７に係る液晶表示装置の断面図であって、ＴＦＴ素子を示す断面図である。
【図７６】実施の形態７に係る液晶表示装置の断面図であって、圧力センサを示す断面図である。
【図７７】ＴＦＴアレイ基板の製造工程の第１工程を示す断面図である。
【図７８】ＴＦＴアレイ基板の製造工程の第２工程を示す断面図である。
【図７９】ＴＦＴアレイ基板の製造工程の第３工程を示す断面図である。
【図８０】ＴＦＴアレイ基板の製造工程の第４工程を示す断面図である。
【図８１】実施の形態７に係る液晶表示装置の変形例を示す断面図である。
【図８２】圧力センサを既存のブラックマトリックスに重ねて配置する構成の断面図である。
【図８３】本発明に基づく実施の形態８におけるタッチパネル機能付き表示装置の断面図である。
【図８４】本発明に基づく実施の形態８におけるタッチパネル機能付き表示装置の断面図である。
【図８５】本発明に基づく実施の形態８におけるタッチパネル機能付き表示装置の構成の一例の平面図である。
【図８６】図８５におけるＬＸＸＸＶＩ−ＬＸＸＸＶＩ線に関する矢視断面図である。
【図８７】図８５に示した構造を、図８６とは異なる断面線で切った断面図である。
【図８８】本発明に基づく実施の形態９におけるタッチパネル機能付き表示装置の断面図である。
【図８９】圧力センサのどの部分が非透過部となりうるかのバリエーションの第１の例の断面図である。
【図９０】圧力センサのどの部分が非透過部となりうるかのバリエーションの第２の例の断面図である。
【図９１】圧力センサのどの部分が非透過部となりうるかのバリエーションの第３の例の断面図である。
【図９２】圧力センサのどの部分が非透過部となりうるかのバリエーションの第４の例の断面図である。
【図９３】反射部を有するタッチパネル機能付き表示装置において、圧力センサのどの部分が非透過部となりうるかのバリエーションの第１の例の断面図である。
【図９４】反射部を有するタッチパネル機能付き表示装置において、圧力センサのどの部分が非透過部となりうるかのバリエーションの第２の例の断面図である。
【図９５】タッチパネル機能付き表示装置に含まれる圧力センサの一部としてこぶ状の突起部を形成する第１の例の対向基板の下側表面近傍の断面図である。
【図９６】タッチパネル機能付き表示装置に含まれる圧力センサの一部としてこぶ状の突起部を形成する第２の例の対向基板の下側表面近傍の断面図である。
【図９７】本発明に基づく実施の形態１０におけるタッチパネル機能付き表示装置に含まれる圧力センサの押圧前の状態の断面図である。
【図９８】本発明に基づく実施の形態１０におけるタッチパネル機能付き表示装置に含まれる圧力センサの押圧後の状態の断面図である。
【図９９】本発明に基づく実施の形態１０におけるタッチパネル機能付き表示装置に含まれる圧力センサの第１のバリエーションの断面図である。
【図１００】本発明に基づく実施の形態１０におけるタッチパネル機能付き表示装置に含まれる圧力センサの第２のバリエーションの断面図である。
【図１０１】本発明に基づく実施の形態１０におけるタッチパネル機能付き表示装置に含まれる圧力センサの第３のバリエーションの断面図である。
【図１０２】本発明に基づく実施の形態１０におけるタッチパネル機能付き表示装置に含まれる圧力センサの第４のバリエーションの断面図である。
【発明を実施するための形態】
【００１１】
以下に説明する実施の形態において、個数、量などに言及する場合、特に記載がある場合を除き、本発明の範囲は必ずしもその個数、量などに限定されない。また、以下の実施の形態において、各々の構成要素は、特に記載がある場合を除き、本発明にとって必ずしも必須のものではない。また、以下に複数の実施の形態が存在する場合、特に記載がある場合を除き、各々の実施の形態の特徴部分を適宜組合わせることは、当初から予定されている。
【００１２】
（圧力センサ）
圧力検出装置の基本的な考え方を明らかにするために、まず、図１〜図８１を参照し、実施の形態１〜７として、圧力センサの詳しい構造、表示装置への適用例および製造方法について説明する。実施の形態８以降では、さらに本発明について掘り下げて説明している。
【００１３】
各実施の形態ではタッチパネル機能付き表示装置が主に液晶表示装置であるものとして説明するが、タッチパネル機能付き表示装置が備える表示装置の種類は液晶表示装置に限らない。
【００１４】
（実施の形態１）
図１は、本実施の形態１に係る液晶表示装置１００の回路図を模式的に示した回路図である。この図１に示すように、液晶表示装置１００は、制御部１０５と、アレイ状に配置された複数の画素１１０を備え、画素１１０は、複数のＴＦＴ（Thin  Film  Transistor：薄膜トランジスタ）素子１１５と、このＴＦＴ素子１１５に接続された画素電極１１４とを備える。
【００１５】
液晶表示装置１００は、第１方向に延びると共に、第２方向に間隔をあけて複数配置されたゲート配線１１２およびセンサ用ゲート配線１１３と、第２方向に延びると共に第１方向に間隔をあけて配置された複数のソース配線１１１とを備える。
【００１６】
各ゲート配線１１２は、ゲートドライバ１０２に接続され、各ソース配線１１１は、ソースドライバ１０１に接続されている。センサ用ゲート配線１１３は、隣り合うゲート配線１１２間に配置され、第１方向に延びており、第２方向に間隔をあけて複数形成されている。各センサ用ゲート配線１１３は、センサドライバ１０３に接続されている。
【００１７】
ソースドライバ１０１と、ゲートドライバ１０２と、センサドライバ１０３とは、制御部１０５に接続されている。そして、隣り合う２つのゲート配線１１２と、隣り合う２つのソース配線１１１とによって、画素１１０が規定されている。
【００１８】
画素１１０内には、ＴＦＴ素子１１５、選択用ＴＦＴ素子１１６および圧力検知素子１２０が配置されている。ＴＦＴ素子１１５のソース電極は、ソース配線１１１に接続され、ＴＦＴ素子１１５のゲート電極はゲート配線１１２に接続されている。ＴＦＴ素子１１５のドレイン電極には、画素電極１１４が接続されている。
【００１９】
選択用ＴＦＴ素子１１６のソース電極は、ソース配線１１１に接続されており、選択用ＴＦＴ素子１１６のゲート電極は、センサ用ゲート配線１１３に接続されている。選択用ＴＦＴ素子１１６のドレイン電極に圧力検知素子１２０が接続されている。
【００２０】
圧力検知素子１２０は、選択用ＴＦＴ素子１１６のドレイン電極に接続された出力用素子１１７と、この出力用素子１１７のゲート電極に接続された圧力センサ（圧力検出装置）１１８とを含む。出力用素子１１７は、選択用ＴＦＴ素子１１６のドレイン電極に接続されたソース電極と、ソース配線１１１に接続されたドレイン電極と、圧力センサ１１８の下部電極に接続されたゲート電極とを含む。なお、選択用ＴＦＴ素子１１６のソース電極が接続されたソース配線１１１は、出力用素子１１７のドレイン電極が接続されたソース配線１１１と隣り合う他のソース配線１１１である。
【００２１】
ここで、選択用ＴＦＴ素子１１６のＯＮ／ＯＦＦは、時分割で適宜切り替えられ、制御部１０５は、選択された選択用ＴＦＴ素子１１６に接続された圧力検知素子１２０からの出力を検知する。具体的には、圧力検知素子１２０からの電気特性としての電流量を検知する。
【００２２】
出力用素子１１７の出力は、出力用素子１１７のゲート電極に印加される電圧によって変動する。このゲート電極に印加される電圧は、ゲート電極に接続された圧力センサ１１８の下部電極の電位によって決定される。圧力センサ１１８の下部電極の電位は、もう一方の上部電極との間の容量によって決定される。上部電極と下部電極との間の容量は、上部電極が設けられた基板に加えられる押圧力によって変動する。すなわち、制御部１０５は、出力用素子１１７からの電流量から基板に加えられる押圧力を検知することができる。
【００２３】
図２は、対向基板１５０側から液晶表示装置１００の一部を平面視した平面図である。この図２に示すように、対向基板１５０は、カラーフィルタ基板１５１と、このカラーフィルタ基板１５１の下面に配置された対向電極１５２とを含む。
【００２４】
カラーフィルタ基板１５１は、格子状に形成されたブラックマトリックス１５５と、このブラックマトリックス１５５の枠内に形成され、赤色、緑色、青色のそれぞれの色の着色感材からなる着色層１５３とを含む。なお、１つの画素１１０の上方に１つの着色層１５３が配置されている。
【００２５】
対向電極１５２は、たとえば、ＩＴＯ（Indium  Tin  Oxide：インジウム酸化スズ）から形成された透明電極である。
【００２６】
図３は、対向基板１５０下に位置するＴＦＴアレイ基板１３０の平面図であり、この図３および上記図２において、ソース配線１１１およびゲート配線１１２は、ブラックマトリックス１５５下に位置している。そして、選択用ＴＦＴ素子１１６および圧力検知素子１２０は、画素電極１１４に対してＴＦＴ素子１１５と反対側に配置されている。
【００２７】
この図３に示すように、選択用ＴＦＴ素子１１６は、半導体層１２３と、半導体層１２３およびソース配線１１１を接続するソース電極１２１と、センサ用ゲート配線１１３に接続されたゲート電極１２２と、ドレイン電極１２５とを備える。
【００２８】
出力用素子１１７のソース電極１８３と、選択用ＴＦＴ素子１１６のドレイン電極１２５とは、接続配線１２４によって接続されている。なお、本実施の形態においては、選択用ＴＦＴ素子１１６の半導体層１２３と、出力用素子１１７の半導体層１８０とを切り離し、選択用ＴＦＴ素子１１６のドレイン電極１２５と、出力用素子１１７のソース電極１８３とを接続配線１２４で接続しているが、ドレイン電極１２５とソース電極１８３とを接続するように半導体層１２３と、半導体層１８０とを一体としてもよい。
【００２９】
図４は、図２のＩＶ−ＩＶ線における断面を模式的に示す断面図である。なお、図４および後述する図５、図６等に示す断面図は、説明の便宜を図るため簡略化した断面図であり、各図における縦横比等は正確なものではない。
【００３０】
図４に示すように、液晶表示装置１００は、ＴＦＴアレイ基板１３０と、ＴＦＴアレイ基板１３０と対向するように間隔をあけて配置された対向基板１５０と、対向基板１５０およびＴＦＴアレイ基板１３０の間に充填された液晶層（表示媒体層）１６０とを備える。なお、ＴＦＴアレイ基板１３０と対向基板１５０の間には、ＴＦＴアレイ基板１３０および対向基板１５０の間隔を所定の間隔に維持するスペーサ１６１が形成されている。
【００３１】
液晶表示装置１００は、対向基板１５０の上面に配置される偏光板と、ＴＦＴアレイ基板１３０の下面に配置される偏光板およびバックライトユニットとをさらに備える。
【００３２】
対向基板１５０の上面に配置される偏光板の偏光方向と、ＴＦＴアレイ基板１３０下に配置される偏光板の偏光方向とは直交するように、各偏光板が配置される。バックライトユニットは、ＴＦＴアレイ基板１３０に向けて光を照射している。なお、このバックライトユニットおよび上記２つの偏光板は、図示されていない。
【００３３】
対向基板１５０は、主表面を有するガラス基板１５６と、ガラス基板１５６の主表面に形成されたカラーフィルタ基板１５１と、このカラーフィルタ基板１５１下に形成された対向電極１５２とを含む。
【００３４】
ＴＦＴアレイ基板１３０は、主表面（第１主表面）を有するガラス基板（第１基板）１４０と、ガラス基板１４０の上方に位置する画素電極１１４とを含み、このガラス基板１４０の主表面上にはＴＦＴ素子（スイッチング素子）１１５が形成されている。
【００３５】
ガラス基板１４０の主表面上には、シリコン酸化層（ＳｉＯ2層）、シリコン窒化層（ＳｉＮ）、およびシリコン酸窒化層（ＳｉＮＯ層）等の絶縁層から形成された下地層１３１が形成されている。この下地層１３１の膜厚は、たとえば、０ｎｍ以上５００ｎｍ以下とされ、好ましくは、０ｎｍ以上４００ｎｍ以下とされる。
【００３６】
ＴＦＴ素子１１５は、下地層１３１の上面上に形成された半導体層１３２と、この半導体層１３２を覆うように形成されたゲート絶縁層１３３と、ゲート絶縁層１３３の上面上に形成されたゲート電極１３４と、半導体層１３２に接続されたドレイン電極１３７およびソース電極１３８とを含む。
【００３７】
ゲート電極１３４は、ゲート絶縁層１３３の上面上であって、半導体層１３２の上方に位置している。ドレイン電極１３７は、ゲート電極１３４と間隔をあけて配置されている。ソース電極１３８は、ゲート電極１３４に対してドレイン電極１３７と反対側に位置している。ソース電極１３８は、ソース配線１１１に接続されており、ドレイン電極１３７は、画素電極１１４に接続されている。
【００３８】
ゲート電極１３４に所定の電圧が印加されることで、ＴＦＴ素子１１５がＯＮとなり、ソース配線１１１およびソース電極１３８に所定の電圧が印加されることで、ドレイン電極１３７および画素電極１１４に所定の電圧が印加される。
【００３９】
画素電極１１４に印加される電圧をＴＦＴ素子１１５が切り替えることで、画素電極１１４と、対向電極１５２との間に位置する液晶層１６０内の液晶の向きを制御する。液晶の向きを切り替えることで、バックライトユニットからの光が対向基板１５０の上面に配置された偏光板を通過する状態と対向基板１５０の上面に配置された偏光板によって遮光される状態とが切り替えられる。
【００４０】
半導体層１３２は、たとえば、連続粒界結晶シリコン膜等が採用されており、半導体層１３２の膜厚は、たとえば、２０ｎｍ以上２００ｎｍ以下とされる。なお、半導体層１３２の膜厚は、好ましくは、３０ｎｍ以上７０ｎｍ以下程度とされる。
【００４１】
ゲート絶縁層１３３は、たとえば、ＳｉＯ2、ＳｉＮ、ＳｉＮＯ等の絶縁層から形成されている。ゲート絶縁層１３３の膜厚は、たとえば、２０ｎｍ以上２００ｎｍ以下とされ、好ましくは、５０ｎｍ以上１２０ｎｍ以下とされる。
【００４２】
ゲート電極１３４は、たとえば、タングステン（Ｗ）、タンタル（Ｔａ）、チタン（Ｔｉ）、モリブデン（Ｍｏ）等の金属層、または、これらを含む合金、または、タングステン（Ｗ）、タンタル（Ｔａ）、チタン（Ｔｉ）、モリブデン（Ｍｏ）等の元素を含む化合物等から形成された導電層とされている。ゲート電極１３４の膜厚は、たとえば、５０ｎｍ以上６００ｎｍ以下とされ、ゲート電極１３４の膜厚は、好ましくは、１００ｎｍ以上５００ｎｍ以下とされる。
【００４３】
ゲート電極１３４を覆うように、ゲート絶縁層１３３の上面上には、層間絶縁層１３５が形成されている。層間絶縁層１３５は、たとえば、ＳｉＯ2、ＳｉＮ、およびＳｉＮＯ等の絶縁層から形成されている。層間絶縁層１３５の膜厚は、たとえば、１００ｎｍ以上１０００ｎｍ以下とされ、層間絶縁層１３５の膜厚は、好ましくは、１００ｎｍ以上７００ｎｍ以下とされる。
【００４４】
ソース配線１１１は、層間絶縁層１３５の上面上に位置しており、ソース電極１３８はソース配線１１１に接続されている。ドレイン電極１３７も、層間絶縁層１３５の上面に達するように形成されている。
【００４５】
ソース配線１１１、ソース電極１３８およびドレイン電極１３７は、たとえば、アルミニウム（Ａｌ）、銅（Ｃｕ）、金（Ａｕ）、チタン（Ｔｉ）等の金属層または、これらの金属層を順次積層して形成された積層金属層としてもよい。これらソース配線１１１等の膜厚は、たとえば、３００ｎｍ以上１０００ｎｍ以下とされ、ソース配線１１１等の膜厚は、好ましくは、４００ｎｍ以上８００ｎｍ以下とされる。
【００４６】
層間絶縁層１３５の上面上には、ソース配線１１１を覆うように、上層絶縁層１３６が形成されている。上層絶縁層１３６は、ＳｉＯ2、ＳｉＮ、およびＳｉＮＯ等の絶縁層から形成されている。上層絶縁層１３６の膜厚は、たとえば、５０ｎｍ以上５００ｎｍ以下とされ、上層絶縁層１３６の膜厚は、好ましくは、５０ｎｍ以上２００ｎｍ以下とされる。
【００４７】
画素電極１１４は、上層絶縁層１３６の上面上に形成されている。画素電極１１４は、ＩＴＯ等の透明導電層から形成されている。
【００４８】
図５は、図２に示すＶ−Ｖ線における断面図である。この図５に示すように、ガラス基板１４０の主表面上には、下地層１３１が形成されており、この下地層１３１の上面上に出力用素子１１７が形成されている。
【００４９】
出力用素子１１７は、下地層１３１上に形成された半導体層１８０と、半導体層１８０を覆うように形成されたゲート絶縁層１３３と、ゲート絶縁層１３３の上面のうち、半導体層１８０の上方に位置する部分に形成されたゲート電極１８１と、半導体層１８０に接続されたソース電極１８３およびドレイン電極１８２とを備える。
【００５０】
ソース電極１８３は、ゲート電極１８１と間隔をあけて配置され、ドレイン電極１８２は、ゲート電極１８１に対してソース電極１８３と反対側に配置されている。
【００５１】
層間絶縁層１３５は、ゲート電極１８１を覆うようにゲート絶縁層１３３の上面上に形成されている。
【００５２】
ドレイン電極１８２は、ゲート絶縁層１３３、層間絶縁層１３５を貫通し、層間絶縁層１３５の上面に形成されたソース配線１１１に接続されている。ソース電極１８３も、ゲート絶縁層１３３および層間絶縁層１３５を貫通し、層間絶縁層１３５の上面に達するように形成されている。
【００５３】
層間絶縁層１３５の上面には、下部電極１７２および接続配線１２４が形成されている。接続配線１２４は、図３に示す選択用ＴＦＴ素子１１６のドレイン電極１２５に接続されている。下部電極１７２は、コンタクト１８４によって、ゲート電極１８１に接続されている。このため、ゲート電極１８１に印加される電圧は、下部電極１７２の電位によって決定される。
【００５４】
下部電極１７２上には、上層絶縁層１３６が形成されている。下部電極１７２は、平坦面状に形成されている。上層絶縁層１３６のうち、少なくとも下部電極１７２上に位置する部分は、下部電極１７２の上面に沿って、平坦面状に形成されている。
【００５５】
圧力センサ（圧力検出装置）１１８は、上記下部電極１７２と、この下部電極１７２の上方に位置する上部電極１７１とを含む。
【００５６】
本実施の形態においては、上部電極１７１は、対向基板１５０に形成されており、上部電極１７１は、カラーフィルタ基板１５１の下側に形成された突起部１７０と、この突起部１７０の表面を覆うように形成された対向電極１５２とによって形成されている。
【００５７】
突起部１７０は、たとえば、アクリル樹脂や可塑性樹脂などの弾性変形可能な材料で形成されている。突起部１７０をの弾性変形可能な導電性樹脂で形成してもよい。
【００５８】
突起部１７０の高さは、たとえば、１μｍ以上１０μｍ以下とする。突起部１７０の高さは、好ましくは、１．５μｍ以上５μｍ以下とする。
【００５９】
この図５に示す例においては、対向電極１５２のうち、突起部１７０の頂点部に位置する部分が、上層絶縁層１３６に接触している。
【００６０】
本実施の形態においては、突起部１７０は、突出方向に対して垂直な断面では、円形状となるように形成され、突起部１７０の表面は、滑らかな湾曲面状とされている。さらに、図２に示すように、突起部１７０は、間隔をあけて複数形成されている。
【００６１】
突起部１７０の形状としては、上記のような形状に限られない。たとえ、複数の圧力センサ１１８の下部電極１７２に亘って延びるように突起部１７０を形成してもよい。また、突起部１７０の形状としては、断面形状が円形形状のものに限られず、さらに、外表面がなめらかな湾曲面に限られない。
【００６２】
図６は、対向基板１５０が押圧されたときの液晶表示装置１００の断面図である。この図６に示すように、ペンや人の指によって押圧されると、対向基板１５０のうち、押圧された部分およびその近傍がたわむ。
【００６３】
ガラス基板１５６がたわむことで、上部電極１７１が下部電極１７２に近づく。上部電極１７１が下部電極１７２に近づくことで、上部電極１７１が上層絶縁層１３６に押圧され、突起部１７０が弾性変形し、上部電極１７１が下部電極１７２に沿って変形する。
【００６４】
図７は、上部電極１７１が上層絶縁層１３６と接触する領域を模式的に示す平面図である。この図７において、領域Ｒ１は、図７中の破線によって囲われた領域であり、領域Ｒ２は、実線で囲われた領域である。領域Ｒ１は、対向基板１５０が押圧されていない状態（初期状態）における上部電極１７１と、上層絶縁層１３６との接触領域を示す。
【００６５】
領域Ｒ２は、図６に示す状態における上部電極１７１と、上層絶縁層１３６との接触領域を示す。この図７に示すように、上部電極１７１が僅かに変位することで、上部電極１７１と上層絶縁層１３６の接触面積が非常に大きくなる。
【００６６】
上部電極１７１が上層絶縁層１３６と接触した部分では、上部電極１７１と下部電極１７２とは、いずれも上層絶縁層１３６に接触しており、上部電極１７１と下部電極１７２と間の間隔は、上層絶縁層１３６の厚み分となる。
【００６７】
具体的には、上部電極１７１の表面上に位置する対向電極１５２と、下部電極１７２との間の距離が、上層絶縁層１３６の厚み分となる。
【００６８】
これにより、図７に示す状態における上部電極１７１および下部電極１７２によって規定される容量は、図６に示す初期状態における上部電極１７１および下部電極１７２によって規定される容量よりも遥かに大きくなる。
【００６９】
図８は、本実施の形態に係る圧力センサ１１８の特性と、比較例としての圧力センサの特性とを比較するグラフである。
【００７０】
なお、この図８に示すグラフにおいて、横軸は、上部電極のストローク量を示し、縦軸は、上部電極および下部電極間の容量変化率を示す。グラフの実線Ｌ１は、本実施の形態に係る圧力センサの特性を示し、破線Ｌ２は、比較例の圧力センサの特性を示す。
【００７１】
図９は、比較例としての圧力センサを備えた表示装置を示す断面図である。この図９に示す比較例の圧力センサは、本実施の形態に係る圧力センサ１１８と異なり、突起部１７０を含まない。このため、比較例の圧力センサは、カラーフィルタ基板１５１の下面に平坦面状に形成された対向電極１５２と、下部電極１７２とを備える。
【００７２】
なお、比較例における対向基板１５０と、ＴＦＴアレイ基板１３０との間の距離と、本実施の形態における対向基板１５０とＴＦＴアレイ基板１３０との間の距離をいずれも、３．３μｍとする。
【００７３】
この比較例において、対向基板１５０が押圧されると、対向電極１５２が下部電極１７２に向けて近接する。そして、対向電極１５２と下部電極１７２との間の距離が小さくなることで、対向電極１５２と下部電極１７２との間の容量が大きくなる。
【００７４】
そして、上記図８に示すように、上部電極の変位量（ストローク量）が小さいときには、比較例の圧力センサの容量変動率は、本実施の形態に係る圧力センサ１１８の容量変動率よりも小さい。
【００７５】
比較例に係る圧力センサでは、対向基板１５０に加えられる押圧力が小さいときには、正確に容量の変動を検知することが困難であり、加えられた圧力を正確に検知することが困難なものとなっている。
【００７６】
その一方で、図８に示すように、本実施の形態に係る圧力センサ１１８においては、上部電極のストローク量が小さい場合でも、容量変化率が大きいことが分かる。このため、本実施の形態に係る圧力センサ１１８においては、上部電極のストローク量が小さい場合でも、図５に示すゲート電極１８１に印加する電圧を大きく変動させることができる。これにより、制御部が加えられた押圧力を正確に加えられた押圧力を検知することができる。
【００７７】
比較例の圧力センサは、ストローク量が所定値を超えると、急激に容量変化率が大きくなる。容量が急激に変化する範囲では、上部電極と下部電極との間が僅かに縮んだときでも、容量が急激に変化する。このため、容量が急激に変化する範囲では、出力用素子のゲート電極に印加される電圧も急激に変化し、出力用素子１１７からの電流量も大きく変動する。このため、制御部は、正確な押圧力を算出することは困難である。
【００７８】
その一方で、本実施の形態に係る圧力センサ１１８は、ストローク量が大きくなっても、容量変化率は略一定である。このように、本実施の形態に係る圧力センサ１１８においては、容量の変化率が略一定であるので、上部電極および下部電極間の容量から加えられた圧力を算出し易く、加えられた圧力を正確に算出することができる。
【００７９】
このように、本実施の形態に係る圧力センサ１１８は、下部電極１７２と、この下部電極１７２から間隔をあけて配置されると共に、下部電極と対向するように配置された上部電極１７１と、上部電極１７１および下部電極１７２の間に形成された上層絶縁層（絶縁層）１３６とを備え、上部電極１７１が弾性変形可能な突起部１７０の表面上に形成されている。突起部１７０が上層絶縁層１３６と当接し、さらに上層絶縁層１３６に押圧されることで、突起部１７０上の対向電極１５２が下部電極１７２に沿うように変形する。そして、下部電極１７２と上部電極１７１との間の容量は、所定の大きさで一定の変化率を保って変化する。このため、出力用素子１１７からの電流量を検知することで、上部電極１７１および下部電極１７２間の容量を検知することができ、加えられた圧力を正確に算出することができる。
【００８０】
このように、本実施の形態１に係る液晶表示装置１００においては、容量変動を正確に出力することができる圧力センサ１１８を搭載しているため、対向基板１５０が大きく撓まなくても、対向基板１５０に加えられた押圧力を正確に算出することができる。これにより、対向基板１５０のガラス基板１５６の厚さをガラス基板１４０よりも厚く形成したとしても、加えられた押圧力を算出することができる。このため、対向基板１５０の剛性を高めることができる。
【００８１】
なお、ガラス基板１４０は、バックライトユニット等によって支持されているため、ガラス基板１４０の厚さをガラス基板１５６よりも薄くしたとしてもＴＦＴアレイ基板１３０の変形は抑制されている。なお、図８の実線で示された圧力センサ１１８の特性は一例である。このため、図８に示すように、上部電極のストローク量が大きくなると、容量変化率が一次関数的に増大する必要はない。部分的に、容量変化率の増加率が異なったり、容量変化率が曲線状となるように変化してもよい。
【００８２】
図５において、半導体層１８０は、図４に示す半導体層１３２と同様に、ゲート絶縁層１３３の上面上に形成されており、半導体層１８０は、半導体層１３２と同質（同一）の材料から形成され、実質的に同一の膜厚とされている。具体的には、たとえば、連続粒界結晶シリコン膜等が採用されており、半導体層１３２の膜厚は、たとえば、２０ｎｍ以上２００ｎｍ以下とされる。なお、半導体層１３２の膜厚は、好ましくは、３０ｎｍ以上７０ｎｍ以下程度とされる。
【００８３】
ゲート電極１８１も、図４に示すゲート電極１３４と同様に、ゲート絶縁層１３３上に形成されている。さらに、ゲート電極１８１は、ゲート電極１３４と同質（同一）の材料から形成され、ゲート電極１８１の膜厚も、ゲート電極１３４と実質的に一致している。
【００８４】
ドレイン電極１８２、ソース電極１８３、下部電極１７２およびコンタクト１８４は、図４に示すドレイン電極１３７およびソース電極１３８と同一の積層金属膜が採用されている。
【００８５】
このように、出力用素子１１７の構造は、ＴＦＴ素子１１５と略同一であるため、出力用素子１１７の各部材は、ＴＦＴ素子１１５の各部材を形成するときに同時に形成することができる。さらに、圧力センサ１１８の下部電極も、ＴＦＴ素子１１５のドレイン電極１３７およびソース電極１３８を形成する際に同時に形成することができる。
【００８６】
このため、ＴＦＴアレイ基板１３０の製造工程数が増加せず、製造コストの増加を抑制することができる。
【００８７】
図１０から図２１を用いて、本実施の形態に係る液晶表示装置１００の製造方法について説明する。
【００８８】
液晶表示装置１００を製造するときには、まず、ＴＦＴアレイ基板１３０と対向基板１５０とを各々独立に形成する。その後、ＴＦＴアレイ基板１３０の上面に液晶層を塗布し、その後、対向基板１５０をＴＦＴアレイ基板１３０の上方に配置してＴＦＴアレイ基板１３０を形成する。
【００８９】
そこで、まず、ＴＦＴアレイ基板１３０の製造方法について説明する。
図１０は、ＴＦＴアレイ基板１３０の製造工程の第１工程を示す断面図である。図１０に示すように、ガラス基板１４０を準備する。その後、ガラス基板１４０の主表面上に、ＳｉＯ2、ＳｉＮ、ＳｉＮＯ等の絶縁層を堆積して下地層１３１を形成する。
【００９０】
図１１は、ＴＦＴアレイ基板１３０の製造工程の第２工程を示す断面図である。この図１１においては、まず、非晶質半導体層を形成する。非晶質半導体膜の材質としては、導電性が半導体であれば特に限定されず、シリコン（Ｓｉ）、ゲルマニウム（Ｇｅ）、ガリウム−ヒ素（ＧａＡｓ）等が挙げられるが、なかでも廉価性及び量産性の観点から、シリコンが好ましい。非晶質半導体膜の形成方法としては特に限定されず、例えば、ＣＶＤ法等によりアモルファスシリコン（ａ−Ｓｉ）膜を形成する方法が挙げられる。
【００９１】
その後、上記非晶質半導体層に触媒元素を添加する。触媒元素は、非晶質半導体膜の結晶化を助長するものであり、これにより、半導体層のＣＧ−Ｓｉ化が可能となり、ＴＦＴの高性能化に繋がる。触媒元素としては、鉄、コバルト、ニッケル、ゲルマニウム、ルテニウム、ロジウム、パラジウム、オスニウム、イリジウム、白金、銅、金等が挙げられ、上記群より選ばれた少なくとも１種の元素を含むことが好ましく、なかでもＮｉが好適に用いられる。触媒元素の添加方法としては特に限定されず、抵抗加熱法、塗布法等が挙げられる。
【００９２】
その後、非晶質半導体層を結晶化して連続粒界結晶シリコン層（ＣＧシリコン層）を形成する。結晶化の方法としては、アニール処理により結晶化させる固相結晶成長（Solid  Phase  Crystallization；ＳＰＣ）法、ＳＰＣ法とエキシマレーザ光等の照射により溶融再結晶化させるレーザーアニール法とを組み合わせた方法が好適である。
【００９３】
このように、連続粒界結晶シリコン層を形成した後、この連続粒界結晶シリコン層をフォトリソグラフィ法等によりパターニングして半導体層１３２および半導体層１８０を形成する。なお、この第２工程において、図３に示す半導体層１２３も形成される。なお、半導体層１８０および半導体層１２３を連続粒界結晶シリコン層で形成する例について説明したが、半導体層１８０および半導体層１２３としては、連続粒界結晶シリコン層に限られず、適宜、他の材料を選択してもよい。
【００９４】
図１２は、ＴＦＴアレイ基板１３０の製造工程の第３工程を示す断面図である。この図１２に示すように、ＳｉＯ2、ＳｉＮ、およびＳｉＮＯ等の絶縁層をＣＶＤ法等で半導体層１８０および半導体層１３２を覆うように、下地層１３１上に形成する。これにより、ゲート絶縁層１３３が形成される。
【００９５】
図１３は、ＴＦＴアレイ基板１３０の製造工程の第４工程を示す断面図である。この図１３に示すように、スパッタ法、ＣＶＤ法等を用いて、積層金属層を堆積させた後、フォトリソグラフィ法等によりパターニングすることにより、ゲート電極１３４およびゲート電極１８１が形成される。
【００９６】
ゲート電極１３４は、ゲート絶縁層１３３の上面のうち、半導体層１３２の上方に位置する部分に形成される。ゲート電極１８１は、ゲート絶縁層１３３の上面のうち、半導体層１８０の上方に位置する部分に形成される。
【００９７】
なお、この第４工程において、図２に示すゲート配線１１２、センサ用ゲート配線１１３およびゲート電極１２２も形成される。
【００９８】
図１４は、ＴＦＴアレイ基板１３０の製造工程の第５工程を示す断面図である。この図１４に示すように、ゲート電極１３４およびゲート電極１８１を覆うように、ゲート絶縁層１３３の上面に層間絶縁層１３５を形成する。
【００９９】
図１５は、ＴＦＴアレイ基板１３０の製造工程の第６工程を示す断面図である。この図１５に示すように、層間絶縁層１３５およびゲート絶縁層１３３をドライエッチング等でパターニングして、コンタクトホール１６２〜１６６を形成する。
【０１００】
コンタクトホール１６２およびコンタクトホール１６３は半導体層１３２に達するように形成され、コンタクトホール１６４およびコンタクトホール１６６は、半導体層１８０に達するように形成される。コンタクトホール１６５は、ゲート電極１８１の上面に達するように形成される。
【０１０１】
図１６は、ＴＦＴアレイ基板１３０の製造工程の第７工程を示す断面図である。この図１６において、金属層をスパッタリングにより成膜する。この際、金属層は、図１５に示すコンタクトホール１６２〜コンタクトホール１６６内にも入り込む。
【０１０２】
なお、ドレイン電極１３７，１８２、ソース電極１３８，１８３、下部電極１７２、コンタクト１８４および接続配線１２４を積層金属層から構成する場合には、複数の金属層をスパッタリングにより、順次積層する。
【０１０３】
そして、成膜した金属層または積層金属層をパターニングして、ドレイン電極１３７，１８２、ソース電極１３８，１８３、下部電極１７２、コンタクト１８４および接続配線１２４を形成する。
【０１０４】
なお、この第７工程において、図２に示すソース配線１１１と、選択用ＴＦＴ素子１１６のソース電極１２１およびドレイン電極１２５も形成される。
【０１０５】
その後、上記図４および図５に示すように、上層絶縁層１３６を形成する。具体的には、シリコン窒化層（ＳｉＮ層）を、たとえば、２００ｎｍ程度、プラズマ化学気相成長法により形成する。その後、上層絶縁層１３６をパターニングし、ドレイン電極１３７の一部を露出させるコンタクトホールを形成する。そして、ＩＴＯ膜を形成し、このＩＴＯ膜をパターニングして画素電極１１４を形成する。
【０１０６】
なお、スペーサ１６１をＴＦＴアレイ基板１３０に形成する場合には、アクリル樹脂等の樹脂層を上層絶縁層１３６の上面上に形成し、この樹脂層をパターニングして、スペーサ１６１を形成する。なお、スペーサ１６１の高さは、４μｍ程度とされる。これにより、ＴＦＴアレイ基板１３０を形成することができる。
【０１０７】
このように、本実施の形態に係るＴＦＴアレイ基板１３０の製造方法によれば、ＴＦＴ素子１１５の半導体層、ゲート電極、ソース電極およびドレイン電極を形成すると共に、選択用ＴＦＴ素子１１６、出力用素子１１７の半導体層等を形成することができると共に、圧力センサの下部電極をも形成することができる。このため、製造工程数の増大が抑制されている。
【０１０８】
図１７から図２１を用いて、対向基板１５０の製造方法について説明する。図１７は、対向基板１５０の製造工程の第１工程を示す断面図である。
【０１０９】
この図１７に示すように、主表面を有するガラス基板１５６を準備する。そして、ガラス基板１５６の主表面上に、たとえば、例えばスピンコート等によって１〜１０μｍ程度の厚みを持った高遮光性樹脂層を形成する。好ましくは、２〜５μｍ程度とする。その後、露光、現像、洗浄、ポストベークする。これにより、ガラス基板１５６の主表面に、図２に示すブラックマトリックス１５５が形成される。なお、樹脂の材料としては、一般的な黒色感光性樹脂用として用いられているアクリル樹脂のような感光性樹脂であればネガ型でもポジ型でもよい。なお、ブラックマトリックス１５５に導電性を持たせる場合には、導電性の樹脂材料やチタン（Ｔｉ）等の金属材料からブラックマトリックス１５５を形成する。
【０１１０】
図１８は、ガラス基板１５６の製造工程の第２工程を示す断面図である。この図１８において、ブラックマトリックス１５５は、例えば６０μｍ×１００μｍ程度の開口部を有し幅２０μｍ程度の格子状のパターンである。インクジェット方式で、ブラックマトリックス１５５の開口部に、着色層１５３のインクを塗布する。このようにして、カラーフィルタ基板１５１がガラス基板１５６の主表面上に形成される。なお、着色層１５３の膜厚は、たとえば、１〜１０μｍ程度、好ましくは、２〜５μｍ程度とする。
【０１１１】
図１９は、対向基板１５０の製造工程の第３工程を示す断面図である。この図１９に示すように、たとえば、アクリル樹脂等の可塑性樹脂層１５７を、たとえば、１〜１０μｍ程度形成する。なお、好ましくは、１．５〜５μｍ程度とする。たとえば、可塑性樹脂層１５７の膜厚を３．５μｍとする。
【０１１２】
図２０は、対向基板１５０の製造工程の第４工程を示す断面図である。この図２０に示すように、可塑性樹脂層１５７をフォトリソグラフィによりパターニングして、樹脂パターン１５８を形成する。図２１は、対向基板１５０の製造工程の第５工程を示す断面図であり、この図２１において、樹脂パターン１５８にアニール処理（樹脂アニール）を施して、突起部１７０を形成する。
【０１１３】
具体的には、樹脂パターン１５８が形成されたガラス基板１５６をオーブンに挿入し、たとえば、１００℃以上３００℃以下の温度でアニール処理を施す。なお、アニール処理温度は、好ましくは、１００℃以上２００℃以下とする。たとえば、オーブンにて２２０℃で６０分程度ベークする。
【０１１４】
樹脂パターン１５８にアニール処理を施すことで、表面の樹脂が流れ、表面が滑らかな突起部１７０が形成される。
【０１１５】
なお、可塑性樹脂層１５７の膜厚を、３．５μｍとし、パターニングされた樹脂パターン１５８を２２０℃で６０分のアニール処理を施すと、突起部１７０の高さは、３．４μｍ程度となる。
【０１１６】
その後、突起部１７０を覆うように、ＩＴＯ層等の透明導電層を塗布して、対向電極１５２を形成する。なお、対向電極１５２の膜厚は、たとえば、５０ｎｍ以上４００ｎｍ以下程とされる。対向電極１５２の膜厚は、好ましくは、５０ｎｍ以上２００ｎｍ以下程度とする。たとえば、対向電極１５２の膜厚を２００ｎｍとする。
【０１１７】
このように、突起部１７０上に、対向電極１５２を形成することで、上部電極１７１が形成される。なお、対向基板１５０にスペーサ１６１を形成する場合には、アクリル樹脂等の樹脂層を対向電極１５２の上面上に形成し、この樹脂層をパターニングして、スペーサ１６１を形成する。なお、スペーサ１６１の高さは、４μｍ程度とされる。このようにして、対向基板１５０が形成される。
【０１１８】
そして、ＴＦＴアレイ基板１３０の上面に液晶層を塗布し、さらに、ＴＦＴアレイ基板１３０の上方に対向基板１５０を配置する。
【０１１９】
この際、対向電極１５２の上方に上部電極１７１が位置するように、ＴＦＴアレイ基板１３０および対向基板１５０を積層する。その後、各種工程を経ることで、図４および図５に示す液晶表示装置１００を形成することができる。
【０１２０】
このようにして得られた液晶表示装置１００において、ＴＦＴアレイ基板１３０側から１Ｎ程度の力を加えたところ、押圧力を加えていない状態の６倍の静電容量を検知することができた。さらに、静電容量は、押圧し始めてから、１Ｎまで押圧するまでの間、押圧力に対して静電容量が一次関数的に増加した。
【０１２１】
（実施の形態２）
図２２から図２６を用いて、本発明の実施の形態２に係る圧力センサ１１８および液晶表示装置１００について説明する。
【０１２２】
図２２から図２６に示す構成のうち、上記図１から図２１に示す構成と同一または相当する構成については、同一の符号を付してその説明を省略する場合がある。
【０１２３】
図２２は、本実施の形態２に係る液晶表示装置１００の断面図であり、ＴＦＴ素子１１５を示す断面図である。図２３は、本実施の形態２に係る液晶表示装置１００の断面図であり、出力用素子１１７における断面図である。
【０１２４】
この図２２および図２３に示すように、液晶表示装置１００は、ＴＦＴ素子１１５および出力用素子１１７を備え、ＴＦＴ素子１１５および出力用素子１１７を覆うように、層間絶縁層１３５が形成されている。
【０１２５】
ＴＦＴ素子１１５のドレイン電極１３７およびソース電極１３８の上端部と、出力用素子１１７のドレイン電極１８２およびソース電極１８３の上端部と、コンタクト１８４の上端部と、ソース配線１１１と、接続配線１２４とは、層間絶縁層１３５の上面に位置している。
【０１２６】
コンタクト１８４の上端部には、パッド部１８５が形成されており、液晶表示装置１００は、パッド部１８５と、ＴＦＴ素子１１５のドレイン電極１３７およびソース電極１３８の上端部と、出力用素子１１７のドレイン電極１８２およびソース電極１８３の上端部と、コンタクト１８４の上端部と、ソース配線１１１と、接続配線１２４とを覆うように形成された層間絶縁層１３９を備えている。
【０１２７】
この層間絶縁層１３９の上面には、反射電極１８７と、この反射電極１８７に接続された下部電極１８９とが形成されている。反射電極１８７と下部電極１８９とは、一体的に接続されている。
【０１２８】
下部電極１８９および反射電極１８７とパッド部１８５とは、接続部１８６によって接続されている。パッド部１８５は、コンタクト１８４によってゲート電極１８１に接続されている。このように、下部電極１８９は、ゲート電極１８１に接続されている。
【０１２９】
下部電極１８９および反射電極１８７上には、上層絶縁層１３６が形成されている。下部電極１８９は、平坦面状に形成されている。上層絶縁層１３６のうち、下部電極１８９の上面上に位置する部分は、下部電極１８９の上面に沿って平坦面状に形成されている。
【０１３０】
図２２に示す画素電極１１４は、上層絶縁層１３６上に形成されており、上層絶縁層１３６および層間絶縁層１３９を貫通して、ドレイン電極１３７に接続されている。
【０１３１】
下部電極１８９の上方に位置する対向基板１５０の下面には、上部電極１７１が形成されている。なお、本実施の形態２においても、上部電極１７１は、カラーフィルタ基板１５１の下面に形成された突起部１７０と、この突起部１７０の表面上に形成された対向電極１５２とを含む。
【０１３２】
本実施の形態２に係る液晶表示装置１００においても、対向基板１５０が押圧されることで、上部電極１７１が上層絶縁層１３６とが接触し、突起部１７０が変形する。具体的には、上部電極１７１が下部電極１８９に沿うように変形する。そして、突起部１７０上に形成された対向電極１５２と、下部電極１８９とが、上層絶縁層１３６を挟んで対向する面積が急激に増大し、下部電極１８９の電位が大きく変動する。そして、ゲート電極１８１に印加される電圧が大きく変動させることができる。
【０１３３】
本実施の形態２に係る液晶表示装置１００の製造方法について図２４から図２６を用いて説明する。
【０１３４】
なお、本実施の形態２に係る液晶表示装置１００のＴＦＴアレイ基板１３０は、上記実施の形態１に係る液晶表示装置１００のＴＦＴアレイ基板１３０の製造工程と一部重複している。具体的には、図１０に示す製造工程から図１４に示す製造工程は、本実施の形態におけるＴＦＴアレイ基板１３０の製造工程と共通している。
【０１３５】
図２４は、本実施の形態２に係る液晶表示装置１００のＴＦＴアレイ基板１３０の製造工程であって、図１４に示す製造工程後の製造工程を示す断面図である。
【０１３６】
この図２４に示すように、層間絶縁層１３５およびゲート絶縁層１３３をパターニングして、複数のコンタクトホールを形成する。その後、金属層または積層金属層を層間絶縁層１３５上に形成する。
【０１３７】
金属層または積層金属層をパターニングして、ドレイン電極１３７、ソース電極１３８、ドレイン電極１８２、コンタクト１８４、ソース電極１８３、パッド部１８５および接続配線１２４を形成する。なお、ソース配線１１１やパッド部１８５は、層間絶縁層１３５の上面上に形成される。
【０１３８】
図２５は、図２４に示すＴＦＴアレイ基板１３０の製造工程後の製造工程を示す断面図である。この図２５に示すように、ソース配線１１１およびパッド部１８５を覆うように、層間絶縁層１３９を形成する。
【０１３９】
そして、層間絶縁層１３９をパターニングする。この際、接続部１８６が形成される部分にコンタクトホールを形成すると共に、層間絶縁層１３９の上面のうち、反射電極１８７が位置する予定の部分に凹凸部を形成する。
【０１４０】
このように、層間絶縁層１３９をパターニングした後、層間絶縁層１３９の上面上にアルミニウム（Ａｌ），銀（Ａｇ），モリブデン（Ｍｏ）等の金属層、アルミニウム（Ａｌ），銀（Ａｇ），モリブデン（Ｍｏ）等の金属元素を含む金属化合物層、またはアルミニウム（Ａｌ）層，銀（Ａｇ）層，モリブデン（Ｍｏ）層を積層して形成された積層金属層のいずれかを形成する。
【０１４１】
層間絶縁層１３９の上面に金属層や積層金属層を形成することで、層間絶縁層１３９に形成されたコンタクトホール内に、接続部１８６が形成される。
【０１４２】
そして、金属層や積層金属層をパターニングすることで、下部電極１８９および反射電極１８７が形成される。
【０１４３】
なお、層間絶縁層１３９の上面のうち、反射電極１８７が形成される部分には、予め凹凸部が形成されているため反射電極１８７は、この凹凸部の表面に沿って凹凸状に形成される。
【０１４４】
図２６は、図２５に示す製造工程後におけるＴＦＴアレイ基板１３０の製造工程を示す断面図である。
【０１４５】
この図２６に示すように、下部電極１８９および反射電極１８７を覆うように、層間絶縁層１３９上に、上層絶縁層１３６を形成する。
【０１４６】
その後、上層絶縁層１３６および層間絶縁層１３９をパターニングして、上層絶縁層１３６の上面からドレイン電極１３７の上端部に達するコンタクトホールを形成する。コンタクトホールを形成した後、上層絶縁層１３６の上面にＩＴＯ膜を形成し、このＩＴＯ膜をパターニングして、画素電極１１４を形成する。このようにして、図２２および図２３に示すＴＦＴアレイ基板１３０を形成する。
【０１４７】
このように、下部電極１８９と、この下部電極１８９に接続された接続部１８６は、反射電極１８７を形成する工程において、反射電極１８７と共に形成することができる。このため、本実施の形態においても、製造工程の増加を招くことなく、圧力センサ１１８の下部電極をＴＦＴアレイ基板１３０内に形成することができる。
【０１４８】
（実施の形態３）
図２７から図３７を用いて、本発明の実施の形態３に係る圧力センサ１１８、液晶表示装置１００および液晶表示装置１００の製造方法について説明する。なお、図２７から図３７に示す構成のうち、上記図１から図２６に示す構造と同一または相当する構成については、同一の符号を付してその説明を省略する場合がある。
【０１４９】
図２７は、本実施の形態３に係る液晶表示装置１００の断面図であり、ＴＦＴ素子１１５を示す断面図である。図２８は、本実施の形態３に係る液晶表示装置１００の断面図であり、圧力センサ１１８を示す断面図である。
【０１５０】
この図２７に示すように、液晶表示装置１００は、ガラス基板１４０の主表面上に形成された下地層１４１と、この下地層１４１の上面上に形成された下地層１３１と、下地層１３１上に形成されたＴＦＴ素子１１５とを備える。
【０１５１】
下地層１４１は、ＳｉＯ2、ＳｉＮ、ＳｉＮＯ等の絶縁層から形成されている。下地層１４１の膜厚は、たとえば、０ｎｍより厚く５００ｎｍ以下とされている。下地層１４１の膜厚は、好ましくは、４００ｎｍ以下とされる。
【０１５２】
ＴＦＴ素子１１５は、下地層１３１上に形成された半導体層１３２と、ゲート絶縁層１３３を介して半導体層１３２の上方に形成されたゲート電極１３４と、半導体層１３２に接続されたドレイン電極１３７およびソース電極１３８とを備える。ゲート電極１３４は、ゲート絶縁層１３３上に形成された層間絶縁層１３５によって覆われている。ドレイン電極１３７およびソース電極１３８は、層間絶縁層１３５の上面に達するように形成されている。層間絶縁層１３５上には、上層絶縁層１３６が形成されており、この上層絶縁層１３６の上面上には、画素電極１１４が形成されている。画素電極１１４は、ドレイン電極１３７の上端部と接続されている。
【０１５３】
図２８に示すように、圧力センサ１１８は、下地層１４１の上面上に形成された下部電極１７２と、下部電極１７２の上方に位置し、下部電極１７２と対向するように配置された上部電極１７１とを含み、上部電極１７１下には、上部電極１７１が撓むように変形することを許容する凹部１４７が形成されている。なお、下部電極１７２は、下地層１３１によって覆われている。下部電極１７２は、平板状に形成されている。
【０１５４】
下地層１３１のうち、下部電極１７２上に位置する部分は、下部電極１７２の上面に沿って延び、平坦面状に形成されている。
【０１５５】
下部電極１７２には、コンタクト１４６が接続されており、このコンタクト１４６は、層間絶縁層１３５の上面に達するように形成されている。コンタクト１４６の上端部は、層間絶縁層１３５の上面に形成されたソース配線１１１に接続されている。
【０１５６】
上部電極１７１は、ゲート絶縁層１３３の上面上に形成されており、凹部１４７は、上部電極１７１と下部電極１７２との間であって、ゲート絶縁層１３３と下地層１３１との間に形成されている。
【０１５７】
上部電極１７１は、平板状に形成されている。ゲート絶縁層１３３のうち、上部電極１７１下に位置する部分は、上部電極１７１の下面に沿って延びており、平坦面状に形成されている。
【０１５８】
上部電極１７１には、接続配線１２４が接続されており、この接続配線１２４は、図１に示す選択用ＴＦＴ素子１１６のドレイン電極に接続されている。
【０１５９】
上層絶縁層１３６は、下部電極１７２に接続されたソース配線１１１および接続配線１２４を覆うように形成されている。
【０１６０】
本実施の形態３に係る液晶表示装置１００の対向基板１５０は、ガラス基板１５６と、このガラス基板１５６の下面に形成されたカラーフィルタ基板１５１と、このカラーフィルタ基板１５１の下面に形成された対向電極１５２と、この対向電極１５２の下面に形成された押圧部材１４５とを備える。押圧部材１４５は、アクリル樹脂等の樹脂によって形成されている。
【０１６１】
制御部１０５は、コンタクト１４６に接続されたソース配線１１１と、選択用ＴＦＴ素子１１６に接続されたソース配線１１１の出力とをセンシングする。
【０１６２】
これにより、制御部１０５は、上部電極１７１と、下部電極１７２との間の容量を検知することができる。制御部１０５は、上部電極１７１と下部電極１７２との間の容量の変動から、対向基板１５０に加えられた押圧力を算出する。
【０１６３】
ここで、使用者が対向基板１５０をペンや指で押圧すると、対向基板１５０のうち、押された部分が僅かに撓む。
【０１６４】
図２９は、対向基板１５０が押圧されたときにおける液晶表示装置１００の状態を模式的に示す断面図である。
【０１６５】
この図２９に示すように、押圧部材１４５がＴＦＴアレイ基板１３０の上面を押圧すると、上部電極１７１およびこの上部電極１７１下に位置するゲート絶縁層１３３が撓む。
【０１６６】
そして、上部電極１７１下に位置するゲート絶縁層１３３が下部電極１７２上に位置する下地層１３１と当接し、上部電極１７１が変形する。
【０１６７】
図３０は、上部電極１７１およびゲート絶縁層１３３が押圧部材１４５からの押圧力によって変形する前の状態における上部電極１７１およびゲート絶縁層１３３を示す断面図である。
【０１６８】
この図３０に示すように、上部電極１７１およびゲート絶縁層１３３には、穴部１７３，１７４が複数形成されている。なお、穴部１７３および穴部１７４は互いに連通するように形成されている。
【０１６９】
図３１は、上部電極１７１の平面図である。この図３１に示すように、上部電極１７１は、略正方形形状に形成され、上部電極１７１に形成された穴部１７３も、正方形形状に形成されている。穴部１７３は、上部電極１７１に均等に分布するように形成されている。上部電極１７１の一辺は、たとえば、３０μｍ程度とされ、穴部１７３の一辺は、たとえば、２μｍ程度とされている。なお、上部電極１７１の幅は、ゲート電極１３４の幅よりも広くなるように形成されている。このため、上部電極１７１は、外部からの押圧力によって変形し易くなっている。
【０１７０】
上部電極１７１の膜厚は、たとえば、５０ｎｍ以上６００ｎｍ以下となるように形成されており、好ましくは、１００ｎｍ以上５００ｎｍ以下となるように形成されている。
【０１７１】
このように、上部電極１７１の辺の長さは、上部電極１７１の厚さに比べて遥かに大きくなるように形成されている。このため、上部電極１７１は、上部電極１７１の上面の中央部が押圧されると、容易に撓むように変形可能とされている。
【０１７２】
なお、上部電極１７１は、ゲート電極と同じ金属材料によって形成されており、たとえば、タングステン（Ｗ）、タンタル（Ｔａ）、チタン（Ｔｉ）、モリブデン（Ｍｏ）などの金属層、タングステン（Ｗ）、タンタル（Ｔａ）、チタン（Ｔｉ）、モリブデン（Ｍｏ）などの元素を含む合金、または、タングステン（Ｗ）、タンタル（Ｔａ）、チタン（Ｔｉ）、モリブデン（Ｍｏ）を含む化合物によって形成されている。
【０１７３】
好ましくは、上部電極１７１およびゲート電極は、３７０ｎｍ程度のタングステン（Ｗ）層と、このタングステン（Ｗ）層上に形成された５０ｎｍ程度のＴａＮ（窒化タンタル）層とによって形成する。
【０１７４】
なお、上部電極１７１の形状としては、正方形形状に限られず、長方形であってもよく、五角形形状以上の多角形形状、円形形状、楕円形状等、各種形状を採用することができる。
【０１７５】
図３２は、押圧部材１４５からの押圧力によって、上部電極１７１およびゲート絶縁層１３３が変形した状態を示す断面図である。
【０１７６】
この図３２に示すように、ゲート絶縁層１３３および上部電極１７１は、凹部１４７内に入り込むように撓む。
【０１７７】
ここで、凹部１４７の開口縁部は、上部電極１７１の外周縁部よりも僅かに小さく、上部電極１７１の大部分は、凹部１４７に入り込むように撓む。
【０１７８】
凹部１４７は、半導体層１８０に形成された穴部と、下地層１３１の上面とによって形成されている。このため、凹部１４７の高さは、半導体層１８０の厚さと同じとなっている。半導体層１８０の厚さは、たとえば、２０ｎｍ以上２００ｎｍ以下とされており、好ましくは、３０ｎｍ以上７０ｎｍ以下となるように形成されている。上部電極１７１の一辺の長さは、凹部１４７の高さよりも遥かに大きい。
【０１７９】
このため、上部電極１７１およびゲート絶縁層１３３が僅かに変形することで、ゲート絶縁層１３３が下地層１３１の上面と当接する。
【０１８０】
さらに、押圧部材１４５によって上部電極１７１およびゲート絶縁層１３３が押圧されると、図３２示すように、ゲート絶縁層１３３のうち、凹部１４７内に位置する部分の大部分が、下地層１３１と当接する。
【０１８１】
この際、ゲート絶縁層１３３は、下地層１３１の上面に沿うように変形し、ゲート絶縁層１３３上に位置する上部電極１７１も下地層１３１に沿うように変形する。
【０１８２】
下地層１３１は、下部電極１７２の上面に沿って平坦面状に形成されているため、上部電極１７１は、下部電極１７２の形状に沿って平坦面状に変形する。
【０１８３】
このため、上部電極１７１の大部分と、下部電極１７２とは、ゲート絶縁層１３３および下地層１３１を挟み込み、上部電極１７１の大部分と下部電極１７２とは、ゲート絶縁層１３３および下地層１３１を介して互いに対向する。
【０１８４】
図３３は、図３２に示すように上部電極１７１が変形したときの上部電極１７１の平面図である。この図３３において、破線で囲われた領域は、下部電極１７２の上面に沿って変形した領域を示し、この破線で囲われた領域は、下地層１３１と下地層１３１とを介して、下地層１４１と対向している領域である。
【０１８５】
この図３３に示すように、上部電極１７１が僅かに変形することで、上部電極１７１の大部分が下部電極１７２に沿って変形している。
【０１８６】
この破線で囲われた領域の面積は、押圧部材１４５が下方に僅かに変位することで、急激に上昇する。このため、上部電極１７１と下部電極１７２との間の容量も急激に大きくなる。
【０１８７】
このように、本実施の形態３に係る圧力センサ１１８においても、上部電極が下部電極の形状に沿うように変形しており、圧力センサ１１８の特性は、図８の実線に示すような特性を示す。
【０１８８】
このため、本実施の形態３に係る液晶表示装置１００は、対向基板１５０に加えられた圧力を正確に算出することができる。
【０１８９】
図３４から図３６を用いて、本実施の形態３に係る液晶表示装置１００の製造方法について説明する。本実施の形態３に係る液晶表示装置１００においても、ＴＦＴアレイ基板１３０および対向基板１５０を別個独立に形成する。その後、ＴＦＴアレイ基板１３０と対向基板１５０とを対向配置させる。
【０１９０】
図３４は、ＴＦＴアレイ基板１３０の製造工程の第１工程を示す断面図である。この図３４に示すように、主表面を有するガラス基板１４０を準備する。このガラス基板１４０の主表面上に、下地層１４１を形成する。下地層１４１は、たとえば、ＳｉＯ2、ＳｉＮ、ＳｉＮＯなどの絶縁層によって形成され、たとえば、５０ｎｍ程度のシリコン酸窒化層（ＳｉＮＯ層）と、このシリコン酸窒化層（ＳｉＮＯ層）上に形成され、１１０ｎｍ程度のシリコン酸化層（ＳｉＯ2層）とされる。
【０１９１】
たとえば、下地層１４１は、０ｎｍより厚く５００ｎｍ以下となるように形成される。なお、好ましくは、下地層１４１の膜厚は、４００ｎｍ以下となるように形成される。
【０１９２】
その後、モリブデン（Ｍｏ）、タングステン（Ｗ）等の金属層をスパッタリング等により、下地層１４１の上面上に形成する。そして、この金属層をパターニングして、下部電極１７２を形成する。下部電極１７２の膜厚は、たとえば、５０ｎｍ以上６００ｎｍ以下となるように形成される。なお、下部電極１７２は、膜厚が５０ｎｍ以上３００ｎｍ以下となるように形成される。
【０１９３】
下部電極１７２を覆うように、ＳｉＯ2、ＳｉＮ、ＳｉＮＯ等の絶縁層を形成し、下地層１３１を形成する。下地層１３１の膜厚は、５０ｎｍ以上４００ｎｍ以下程度とされ、好ましくは、５０ｎｍ以上２００ｎｍ以下とされる。
【０１９４】
下地層１４１上に、非晶質半導体層を堆積する。非晶質半導体層の膜厚は、たとえば、２０ｎｍ以上２００ｎｍ以下とされる。なお、非晶質半導体層の膜厚は、好ましくは、３０ｎｍ以上７０ｎｍ程度とされる。その後、この非晶質半導体層を結晶化して連続粒界結晶シリコン層（ＣＧシリコン層）を形成する。連続粒界結晶シリコン層をパターニングして、半導体層１３２および半導体層１８０を形成する。なお、半導体層１８０は、下地層１３１の上面のうち、下部電極１７２の上方に位置する部分に形成されている。
【０１９５】
図３５は、ＴＦＴアレイ基板１３０の製造工程の第２工程を示す断面図である。この図３５に示すように、ＳｉＯ2、ＳｉＮ、ＳｉＮＯ等の絶縁層を形成し、ゲート絶縁層１３
３を形成する。なお、ゲート絶縁層１３３の膜厚は、たとえば、２０ｎｍ以上２００ｎｍ以下とされ、好ましくは、５０ｎｍ以上１２０ｎｍ以下とされる。具体的には、ゲート絶縁層１３３を８０ｎｍ程度のＳｉＯ2層とする。
【０１９６】
ゲート絶縁層１３３を形成した後、半導体層１３２および半導体層１８０に、Ｐ+を４５ＫＶ、５Ｅ１５ｃｍ-2の条件下で、注入する。
【０１９７】
そして、ゲート絶縁層１３３の上面上に、金属層を形成する。この金属層は、たとえば、タングステン（Ｗ）、タンタル（Ｔａ）、チタン（Ｔｉ）、モリブデン（Ｍｏ）等の金属膜、タングステン（Ｗ）、タンタル（Ｔａ）、チタン（Ｔｉ）、モリブデン（Ｍｏ）等を含む合金膜、または、タングステン（Ｗ）、タンタル（Ｔａ）、チタン（Ｔｉ）、モリブデン（Ｍｏ）元素を含む化合物とされる。
【０１９８】
この金属層の膜厚は、たとえば、５０ｎｍ以上６００ｎｍ以下とされ、好ましくは、１００ｎｍ以上５００ｎｍ以下とされる。
【０１９９】
その後、この金属層をパターニングして、ゲート電極１３４および上部電極１７１を形成する。この際、上部電極１７１には、穴部１７３が同時に形成される。
【０２００】
すなわち、本実施の形態３に係る液晶表示装置１００の製造方法によれば、ゲート電極１３４と、上部電極１７１とを同時に形成することができ、製造工程の増大化の抑制が図られている。
【０２０１】
上部電極１７１およびゲート電極１３４を形成した後、上部電極１７１以外の部分を覆うレジストマスクを形成し、上部電極１７１およびこのマスクを用いて、ゲート絶縁層１３３をエッチングする。なお、ゲート絶縁層１３３は、ＨＦ（フッ化水素）水溶液等の酸系溶液を用いてエッチングする。これにより、ゲート絶縁層１３３には、穴部１７４が形成される。
【０２０２】
図３６は、ＴＦＴアレイ基板１３０の製造工程の第３工程を示す断面図である。この図３６に示すように、まず、上部電極１７１およびゲート電極１３４を覆うように、ゲート絶縁層１３３の上面上にレジストを形成し、このレジストにパターニングを施す。これにより、レジストパターン２２３が形成される。このレジストパターン２２３には、穴部が形成され、穴部１７３および穴部１７４が外部に露出する。そして、水酸化カリウム（ＫＯＨ）等アルカリ系溶液に、基板を浸漬する。穴部１７３および穴部１７４から溶液が入り込み、半導体層１８０がエッチングされる。これにより、半導体層１８０に凹部１４７を形成する。
【０２０３】
その後、図２８に示すように、まず、レジストパターン２２３を除去し、層間絶縁層１３５をゲート電極１３４および上部電極１７１を覆うように形成する。層間絶縁層１３５にパターニングを施して、複数のコンタクトホールを形成した後、金属層をスパッタリングにより、層間絶縁層１３５の上面上に形成する。この金属層をパターニングして、ドレイン電極１３７、ソース電極１３８、ソース配線１１１、コンタクト１４６、および接続配線１２４を形成する。
【０２０４】
そして、上層絶縁層１３６を堆積し、この上層絶縁層１３６にパターニングを施し、コンタクトホールを形成する。その後、ＩＴＯ膜を堆積し、このＩＴＯ膜をパターニングして、画素電極１１４を形成する。このようにして、本実施の形態３に係る液晶表示装置１００のＴＦＴアレイ基板１３０が形成される。
【０２０５】
その一方で、対向基板１５０を形成する際には、まず、ガラス基板１５６を準備する。このガラス基板１５６の主表面上に、カラーフィルタ基板１５１を形成した後、対向電極１５２を形成する。そして、この対向電極１５２にアクリル樹脂等の樹脂を堆積する。このアクリル樹脂をパターニングして、押圧部材１４５を形成する。このようにして、本実施の形態３に係る液晶表示装置１００の対向基板１５０が形成される。その後、形成されたＴＦＴアレイ基板１３０の上面上に液晶層１６０を塗布し、ＴＦＴアレイ基板１３０の上面側に、対向基板１５０を配置する。このようにして、本実施の形態に係る液晶表示装置１００が形成される。
【０２０６】
図３７は、図２８に示すＴＦＴアレイ基板１３０の変形例を示す断面図である。この図３７に示す例においては、下地層１４１の上面のうち、半導体層１３２下に位置する部分には、遮光層１４８が形成されている。この遮光層１４８は、下部電極１７２と同一（同質）材料によって形成されており、遮光層１４８の膜厚と下部電極１７２の膜厚とは、実質的に一致している。具体的には、遮光層１４８は、たとえば、タングステン（Ｗ）、タンタル（Ｔａ）、チタン（Ｔｉ）、モリブデン（Ｍｏ）等の金属膜、タングステン（Ｗ）、タンタル（Ｔａ）、チタン（Ｔｉ）、モリブデン（Ｍｏ）等を含む合金膜、または、タングステン（Ｗ）、タンタル（Ｔａ）、チタン（Ｔｉ）、モリブデン（Ｍｏ）元素を含む化合物とされる。遮光層１４８の膜厚は、たとえば、５０ｎｍ以上６００ｎｍ以下とされ、好ましくは、１００ｎｍ以上５００ｎｍ以下とされる。
【０２０７】
遮光層１４８は、半導体層１３２に光が照射されることを抑制し、光電効果によるＴＦＴ素子１１５の特性の変動を抑制する。
【０２０８】
ＴＦＴアレイ基板１３０を製造する工程において、遮光層１４８と、下部電極１７２とは、下地層１４１上に堆積された金属層をパターニングすることで形成される。このように、下部電極１７２と遮光層１４８とを同一工程で形成することができるので、液晶表示装置１００の製造工程数の増大を抑制しつつも、下部電極１７２および遮光層１４８を形成することができる。
【０２０９】
（実施の形態４）
図３８から図４９を用いて、本発明の実施の形態４に係る圧力センサ１１８、液晶表示装置１００および液晶表示装置１００の製造方法について説明する。なお、図３８から図４９に示す構成のうち、上記図１から図３７に示す構成と同一または相当する構成については、同一の符号を付して、その説明を省略する場合がある。
【０２１０】
図３８は、本実施の形態４に係る液晶表示装置１００の回路図を模式的に示した回路図である。
【０２１１】
この図３８に示すように、本実施の形態４に係る圧力センサ１９０の一方の電極（下部電極）は、選択用ＴＦＴ素子１１６のドレイン電極に接続され、圧力センサ１９０の他方の電極（上部電極）は、対向電極１５２に接続されている。
【０２１２】
制御部１０５は、選択用ＴＦＴ素子１１６のＯＮ／ＯＦＦを切り替えることで、センシングする圧力センサ１９０を選択する。
【０２１３】
選択された選択用ＴＦＴ素子１１６をＯＮとする際には、選択された選択用ＴＦＴ素子１１６が接続されたセンサ用ゲート配線１１３に所定の電圧を印加する。そして、この選択された選択用ＴＦＴ素子１１６のソース電極が接続されたソース配線１１１に所定電圧を印加する。
【０２１４】
圧力センサ１９０は、外部から加えられた圧力に応じて、電流量を変化させるように形成されている。
【０２１５】
このため、選択用ＴＦＴ素子１１６が接続されたソース配線１１１と、対向電極１５２との間を流れる電流量を制御部１０５がセンシングすることで、選択された圧力センサ１９０に加えられた圧力を算出することができる。
【０２１６】
図３９は、本実施の形態４に係る液晶表示装置１００の断面図であって、ＴＦＴ素子１１５を示す断面図である。
【０２１７】
この図３９に示すように、液晶表示装置１００は、ＴＦＴアレイ基板１３０と、ＴＦＴアレイ基板１３０の上方に配置された対向基板１５０と、ＴＦＴアレイ基板１３０および対向基板１５０間に充填された液晶層１６０とを備える。
【０２１８】
ＴＦＴアレイ基板１３０は、ガラス基板１４０と、ガラス基板１４０の主表面上に形成された下地層１３１と、この下地層１３１上に形成されたＴＦＴ素子１１５とを含む。
【０２１９】
ＴＦＴ素子１１５は、下地層１３１上に形成された半導体層１３２と、半導体層１３２を覆うように形成されたゲート絶縁層１３３と、このゲート絶縁層１３３上に形成されたゲート電極１３４と、半導体層１３２に接続されたドレイン電極１３７およびソース電極１３８とを含む。
【０２２０】
ゲート絶縁層１３３上には、ゲート電極１３４を覆うように、層間絶縁層１３５が形成され、ドレイン電極１３７およびソース電極１３８は、この層間絶縁層１３５の上面に達するように形成されている。そして、ドレイン電極１３７の上端部には、ドレインパッド２１０が形成され、ドレインパッド２１０に画素電極１１４が接続されている。
【０２２１】
ソース電極１３８の上端部には、配線２１１が形成され、この配線２１１の上面には、透明導電層２１２が形成されている。配線２１１と透明導電層２１２によって、ＴＦＴ素子１１５が接続されるソース配線１１１が形成されている。
【０２２２】
対向基板１５０と、ＴＦＴアレイ基板１３０との間には、スペーサ１６１が配置されている。
【０２２３】
図４０は、本実施の形態４に係る液晶表示装置１００の断面図であり、選択用ＴＦＴ素子１１６および圧力センサ１９０を示す断面図である。
【０２２４】
この図４０に示すように、ＴＦＴアレイ基板１３０には、選択用ＴＦＴ素子１１６が形成され、対向基板１５０およびＴＦＴアレイ基板１３０間には、圧力センサ１９０が形成されている。
【０２２５】
選択用ＴＦＴ素子１１６は、下地層１３１上に形成された半導体層２００と、この半導体層２００を覆うように形成されたゲート絶縁層１３３と、ゲート絶縁層１３３の上面上に形成されたゲート電極２０１と、半導体層２００に接続されたドレイン電極２０２およびソース電極２０３とを備える。
【０２２６】
ゲート絶縁層１３３上には、ゲート電極２０１を覆うように層間絶縁層１３５が形成されている。ドレイン電極２０２の上端部は、層間絶縁層１３５の上面に達するように形成されており、ドレイン電極２０２の上端部には、電極部２１３が接続されている。電極部２１３は、層間絶縁層１３５の上面上に位置し、平坦面状に形成されている。
【０２２７】
ソース電極２０３の上端部は、層間絶縁層１３５の上面に達するように形成されており、このソース電極２０３の上端部には、配線２１４が接続されている。配線２１４は、層間絶縁層１３５の上面に位置しており、平坦面状に形成されている。配線２１４の上面には、透明導電層２１５が形成されており、透明導電層２１５は、ＩＴＯ層等によって形成されている。配線２１４と、透明導電層２１５とによって、選択用ＴＦＴ素子１１６が接続されたソース配線１１１が形成されている。
【０２２８】
圧力センサ１９０は、対向基板１５０に形成された上部電極１７１と、ＴＦＴアレイ基板１３０に形成された下部電極１９１とを含む。
【０２２９】
上部電極１７１は、カラーフィルタ基板１５１の下面に形成された突起部１７０と、この突起部１７０上に位置する対向電極１５２とによって形成されている。突起部１７０は、アクリル樹脂等の可塑性樹脂で形成されており、弾性変形可能とされている。
【０２３０】
下部電極１９１は、電極部２１３の上面に形成されている。下部電極１９１は、たとえば、ＩＴＯ膜等の透明導電層やＳｉ等の抵抗層等によって形成されている。下部電極１９１の膜厚は、たとえば、５０ｎｍ以上４００ｎｍ以下とする。好ましくは、５０ｎｍ以上２００ｎｍ以下とする。
【０２３１】
この図４０に示す例においては、対向基板１５０に外力が加えられていない状態では、上部電極１７１と下部電極１９１との間には、僅かな隙間が形成されている。
【０２３２】
対向基板１５０に外力が加えられていない状態では、上部電極１７１と下部電極１９１とは、非接触であり、上部電極１７１と下部電極１９１との間で電流がながれず、電力消費の低減が図られている。
【０２３３】
図４１は、対向基板１５０が押圧されたときの状態を模式的に示す断面図である。この図４１に示すように、対向基板１５０が押圧されることで、対向基板１５０が変形し、上部電極１７１が下部電極１９１と接触する。
【０２３４】
上部電極１７１と下部電極１９１とが接触することで、上部電極１７１と下部電極１９１との間で電流が流れる。制御部１０５は、選択用ＴＦＴ素子１１６が接続されたソース配線１１１および対向電極１５２をセンシングすることで、制御部１０５は、下部電極１９１と上部電極１７１との間を流れる電流量を検知することができる。
【０２３５】
そして、対向基板１５０を押圧する圧力が大きくなると、突起部１７０が変形する。突起部１７０が変形することで、対向電極１５２のうち、突起部１７０上に位置する部分も、下部電極１９１の形状に沿って変形する。
【０２３６】
これにより、下部電極１９１と対向電極１５２との接触面積が急激に大きくなり、下部電極１９１と上部電極１７１との間で流れる電流量も増大する。このため、制御部１０５は電流量の変化を検知し易く、対向基板１５０に加えられた押圧力を算出しやすくなっている。
【０２３７】
このため、本実施の形態４に係る圧力センサ１９０および液晶表示装置１００においても、正確に対向基板１５０に加えられた押圧力を検知することができる。なお、上部電極１７１と下部電極１９１とが初期状態で僅かに接触するようにしてもよい。この場合においては、対向基板１５０に僅かにでも押圧力が加えられることで、上部電極１７１と下部電極１９１との間を流れる電流量を変化させることができる。
【０２３８】
図４２から図４９を用いて、本実施の形態４に係る液晶表示装置１００の製造方法について説明する。
【０２３９】
なお、本実施の形態４に係る液晶表示装置１００においても、対向基板１５０と、ＴＦＴアレイ基板１３０とを別々に形成し、その後、液晶層を挟むように対向基板１５０とＴＦＴアレイ基板１３０とを貼り合わせることで、液晶表示装置１００を形成する。
【０２４０】
図４２は、ＴＦＴアレイ基板１３０の製造工程の第１工程を示す断面図である。この図４２に示すように、主表面を有するガラス基板１４０を準備する。ガラス基板１４０の主表面上に下地層１３１を形成する。なお、下地層１３１は、ＳｉＯ2、ＳｉＮ、ＳｉＮＯ等の絶縁層から形成されている。下地層１３１は、たとえば、５００ｎｍ以下となるように形成され、好ましくは、４００ｎｍ以下となるように形成される。
【０２４１】
その後、下地層１３１の上面上に非晶質半導体層を堆積する。非晶質半導体層の膜厚は、たとえば、２０ｎｍ以上２００ｎｍ以下とされる。なお、非晶質半導体層の膜厚は、好ましくは、３０ｎｍ以上７０ｎｍ程度とされる。その後、この非晶質半導体層を結晶化して連続粒界結晶シリコン層（ＣＧシリコン層）を形成する。連続粒界結晶シリコン層をパターニングして、半導体層１３２および半導体層２００を形成する。
【０２４２】
このようにＴＦＴ素子１１５の半導体層１３２と、選択用ＴＦＴ素子１１６の半導体層２００とが同一のパターニング工程で形成することができる。
【０２４３】
図４３は、ＴＦＴアレイ基板１３０の製造工程の第２工程を示す断面図である。この図４３に示すように、半導体層１３２および半導体層２００を覆うように、下地層１３１上にゲート絶縁層１３３を形成する。ゲート絶縁層１３３は、ＳｉＯ2、ＳｉＮ、ＳｉＮＯ等の絶縁層から形成されており、ゲート絶縁層１３３の膜厚は、たとえば、２０ｎｍ以上２００ｎｍ以下とされ、好ましくは、５０ｎｍ以上１２０ｎｍ以下とされる。
【０２４４】
ゲート絶縁層１３３の上面上に、スパッタリング等により金属層を形成する。この金属層は、たとえば、タングステン（Ｗ）、タンタル（Ｔａ）、チタン（Ｔｉ）、モリブデン（Ｍｏ）等の金属膜、タングステン（Ｗ）、タンタル（Ｔａ）、チタン（Ｔｉ）、モリブデン（Ｍｏ）等を含む合金膜、または、タングステン（Ｗ）、タンタル（Ｔａ）、チタン（Ｔｉ）、モリブデン（Ｍｏ）元素を含む化合物とされる。この金属層の膜厚は、たとえば、５０ｎｍ以上６００ｎｍ以下とされ、好ましくは、１００ｎｍ以上５００ｎｍ以下とされる。
【０２４５】
そして、この金属層をパターニングして、ゲート電極１３４およびゲート電極２０１を形成する。このように、ＴＦＴ素子１１５のゲート電極１３４と、選択用ＴＦＴ素子１１６のゲート電極２０１とを同一のパターニング工程で形成することができる。
【０２４６】
図４４は、ＴＦＴアレイ基板１３０の製造工程の第３工程を示す断面図である。この図４４に示すように、ゲート電極２０１およびゲート電極１３４を覆うように、層間絶縁層１３５を形成する。層間絶縁層１３５は、たとえば、ＳｉＯ2、ＳｉＮ、およびＳｉＮＯ等の絶縁層によって形成されている。層間絶縁層１３５の膜厚は、たとえば、１００ｎｍ以上１０００ｎｍ以下となるように形成される。好ましくは、層間絶縁層１３５の膜厚は、１００ｎｍ以上７００ｎｍ以下とされる。
【０２４７】
層間絶縁層１３５をパターニングして、複数のコンタクトホールを形成する。コンタクトホールを形成した後、層間絶縁層１３５上に導電層をスパッタリングにより形成する。この金属層は、タングステン（Ｗ）、タンタル（Ｔａ）、チタン（Ｔｉ）、モリブデン（Ｍｏ）などの金属層、タングステン（Ｗ）、タンタル（Ｔａ）、チタン（Ｔｉ）、モリブデン（Ｍｏ）などの元素を含む合金、または、タングステン（Ｗ）、タンタル（Ｔａ）、チタン（Ｔｉ）、モリブデン（Ｍｏ）を含む化合物によって形成されている。
【０２４８】
この金属層をパターニングして、ドレイン電極１３７、ドレインパッド２１０、ソース電極１３８、配線２１１、ドレイン電極２０２、電極部２１３、ソース電極２０３および配線２１４を形成する。
【０２４９】
その後、ドレインパッド２１０、配線２１１、電極部２１３および配線２１４を覆うようにＩＴＯ等の透明導電層を形成する。この透明導電層をパターニングして、図３９および図４０に示す画素電極１１４、透明導電層２１２、下部電極１９１および透明導電層２１５を形成する。
【０２５０】
これにより、図３９および図４０に示すＴＦＴアレイ基板１３０を形成することができる。このように、本実施の形態４に係る液晶表示装置１００の製造方法によれば、ＴＦＴ素子１１５を形成する工程で、選択用ＴＦＴ素子１１６および圧力センサ１９０の下部電極１９１を形成することができ、製造工程数の増大の抑制が図られている。
【０２５１】
図４５は、対向基板１５０の製造工程の第１工程を示す断面図である。この図４５に示すように、主表面を有するガラス基板１５６を準備する。そして、このガラス基板１５６の主表面上にカラーフィルタ基板１５１を形成する。
【０２５２】
図４６は、対向基板１５０の製造工程の第２工程を示す断面図である。この図４６に示すように、カラーフィルタ基板１５１の主表面上に可塑性樹脂層１５７を形成する。
【０２５３】
可塑性樹脂層１５７の膜厚は、たとえば、１〜１０μｍ程度形成する。なお、好ましくは、２〜５μｍ程度とする。
【０２５４】
図４７は、対向基板１５０の製造工程の第３工程を示す断面図である。この図４７に示すように、可塑性樹脂層１５７をパターニングして、樹脂パターン１５８を形成する。図４８は、対向基板１５０の製造工程の第４工程を示す断面図である。この図４８において、樹脂パターン１５８にアニール処理を施し、表面が滑らかな突起部１７０を形成する。
【０２５５】
図４９は、対向基板１５０の製造工程の第５工程を示す断面図であり、この図４９に示すように、突起部１７０を覆うように、カラーフィルタ基板１５１の表面に対向電極１５２を形成する。これにより、上部電極が形成される。
【０２５６】
対向電極１５２を形成した後、アクリル樹脂等の樹脂層を形成する。この樹脂層をパターニングして、複数のスペーサ１６１を形成する。このようにして形成された対向電極１５２およびＴＦＴアレイ基板１３０を張り合わせて液晶表示装置１００を形成する。
【０２５７】
（実施の形態５）
図５０から図５７および図３８を用いて、本発明の実施の形態５に係る圧力センサ１１８、液晶表示装置１００および液晶表示装置１００の製造方法について説明する。なお、図５０から図５７に示す構成のうち、上記図１から図４９に示す構成と同一または相当する構成については、同一の符号を付して、その説明を省略する場合がある。また、本実施の形態５に係る液晶表示装置１００の電気回路は、上記図３８に示す電気回路である。
【０２５８】
図５０は、本実施の形態５に係る液晶表示装置１００の断面図であり、ＴＦＴ素子１１５を示す断面図である。
【０２５９】
この図５０に示すように、液晶表示装置１００は、ガラス基板１４０と、このガラス基板１４０の主表面上に形成された下地層１３１と、下地層１３１の上面上に形成されたＴＦＴ素子１１５とを備える。
【０２６０】
ＴＦＴ素子１１５は、下地層１３１上に形成された半導体層１３２と、半導体層１３２を覆うように下地層１３１上に形成されたゲート絶縁層１３３と、このゲート絶縁層１３３上に形成されたゲート電極１３４と、半導体層１３２に接続されたドレイン電極１３７およびソース電極１３８とを備える。
【０２６１】
ゲート絶縁層１３３上には、ゲート電極１３４を覆うように層間絶縁層１３５が形成されている。この層間絶縁層１３５の上面には、ドレインパッド２１０と、ソース配線１１１とが形成されている。ドレイン電極１３７は、ドレインパッド２１０に接続され、ソース電極１３８は、ソース配線１１１に接続されている。
【０２６２】
さらに、層間絶縁層１３５の上面上には、樹脂層１４９が形成されている。樹脂層１４９は、アクリル樹脂等の可塑性樹脂によって形成されている。樹脂層１４９の膜厚は、たとえば、１μｍ以上１０μｍ以下とされる。樹脂層１４９の膜厚は、好ましくは、１．５μｍ以上５μｍ以下とされる。樹脂層１４９の上面には、画素電極１１４が形成されており、画素電極１１４はドレインパッド２１０に接続されている。
【０２６３】
図５１は、液晶表示装置１００の断面図であり、選択用ＴＦＴ素子１１６を示す断面図である。
【０２６４】
この図５１に示すように、液晶表示装置１００は、下地層１３１上に形成された選択用ＴＦＴ素子１１６を含む。
【０２６５】
選択用ＴＦＴ素子１１６は、下地層１３１上に形成された半導体層１８０と、半導体層１８０を覆うように、下地層１３１上に形成されたゲート絶縁層１３３と、このゲート絶縁層１３３上に形成されたゲート電極１８１と、半導体層１８０に接続されたドレイン電極１８２およびソース電極１８３とを含む。
【０２６６】
層間絶縁層１３５の上面には、パッド部２１９と、ソース配線１１１と、下部電極２１８とが形成されている。ドレイン電極１８２の上端部は、パッド部２１９に接続され、ソース電極１８３の上端部は、ソース配線１１１に接続されている。
【０２６７】
このため、ゲート電極１８１に印加する電圧を制御することで、選択用ＴＦＴ素子１１６のＯＮ／ＯＦＦを切り替えることができる。
【０２６８】
パッド部２１９には、下部電極２１８が接続されている。下部電極２１８は、層間絶縁層１３５の上面から上方に突出するように形成された突起部２１６と、この突起部２１６の表面に形成された導電層２１７とを備える。突起部２１６は、樹脂層１４９と同一材料から形成されており、たとえば、突起部２１６は、アクリル樹脂等の弾性変形可能な樹脂材料から形成されている。突起部２１６の外表面は、湾曲面状とされている。導電層２１７は、パッド部２１９に接続されている。
【０２６９】
対向基板１５０の下面のうち、下部電極２１８の上方に位置する部分には、上部電極１７１が形成されている。
【０２７０】
上部電極１７１は、カラーフィルタ基板１５１の下面に形成されたスペーサ１６１と、このスペーサ１６１を覆うように、カラーフィルタ基板１５１の下面に形成された対向電極１５２とによって形成されている。スペーサ１６１は、たとえば、アクリル樹脂によって形成されており、カラーフィルタ基板１５１の下面から下部電極２１８に向けて突出するように形成されている。
【０２７１】
制御部１０５がセンシングする際には、ゲート電極１８１に所定電圧が印加され、選択用ＴＦＴ素子１１６はＯＮ状態となる。
【０２７２】
そして、対向基板１５０が押圧されると、上部電極１７１が下部電極２１８に向けて変位し、上部電極１７１が下部電極２１８を押圧する。導電層２１７に押圧されることで、導電層２１７が変形し、下部電極２１８が上部電極１７１の表面形状に沿うように変形する。これにより、上部電極１７１の対向電極１５２と、下部電極２１８の導電層２１７との接触面積が急激に広くなる。この結果、対向電極１５２と導電層２１７との間を流れる電流量が増大する。
【０２７３】
図３８に示す制御部１０５は、対向電極１５２と、選択用ＴＦＴ素子１１６が接続されたソース配線１１１との間の電流量をセンシングすることで、対向基板１５０に加えられた圧力を算出する。
【０２７４】
このように、本実施の形態５に係る液晶表示装置１００においても、対向基板１５０が押圧されることで、上部電極１７１と下部電極２１８との間を流れる電流量が大きく変化するため、対向基板１５０に加えられる圧力を正確に算出することができる。
【０２７５】
図５２から図５７を用いて、本実施の形態５に係る液晶表示装置１００の製造方法について説明する。なお、本実施の形態５に係る液晶表示装置１００においても、ＴＦＴアレイ基板１３０と、対向基板１５０とを別個独立に形成し、その後、互いに張り合わせることで液晶表示装置１００が形成される。
【０２７６】
図５２は、ＴＦＴアレイ基板１３０の製造工程のうち、ＴＦＴ素子１１５および選択用ＴＦＴ素子１１６を形成したときの工程を示す断面図である。
【０２７７】
この図５２において、非晶質半導体層から連続粒界結晶シリコン層を形成した後、この連続粒界結晶シリコン層をフォトリソグラフィ法等によりパターニングして、半導体層１３２と、半導体層１８０とが形成されている。
【０２７８】
ゲート絶縁層１３３は、半導体層１３２および半導体層１８０が形成された後、下地層１３１上に形成されている。ゲート電極１３４と、ゲート電極１８１とは、ゲート絶縁層１３３上に形成された同一の金属層をパターニングすることで、形成されている。
【０２７９】
ゲート電極１３４およびゲート電極１８１が形成された後、層間絶縁層１３５が形成されている。ドレインパッド２１０、ドレイン電極１３７、ソース電極１３８、パッド部２１９、ドレイン電極１８２、ソース電極１８３、およびソース配線１１１は、層間絶縁層１３５上に形成された同一の金属層をパターニングすることで形成されている。
【０２８０】
図５３は、図５２に示された製造工程後におけるＴＦＴアレイ基板１３０の製造工程を示す断面図である。この図５３に示すように、アクリル樹脂を層間絶縁層１３５上に形成する。その後、このアクリル樹脂をパターニングして、突起部２２１と、樹脂層１４９を形成する。突起部２２１は、層間絶縁層１３５上に位置すると共に、突起部２２１は、樹脂層１４９に形成された凹部２２０内に位置している。
【０２８１】
図５４は、図５３に示す製造工程後の製造工程を示す断面図である。この図５４に示すように、突起部２２１が形成されたガラス基板１４０をオーブン内でアニール処理する。なお、アニール温度としては、たとえば、１００℃以上３００℃以下とし、好ましくは、１００℃以上２００℃以下とされる。
【０２８２】
これにより、突起部２２１の表面の樹脂が流れ、表面が湾曲面状の突起部２１６が形成される。
【０２８３】
このように、突起部２１６を形成した後、樹脂層１４９および突起部２１６を覆うようにＩＴＯなどの透明導電層を形成する。この透明導電層をパターニングして、図５０および図５１に示す画素電極１１４、導電層２１７を形成する。これにより、下部電極２１８を形成すると共に、ＴＦＴアレイ基板１３０を形成することができる。
【０２８４】
図５５は、対向基板１５０の製造工程のうち、カラーフィルタ基板１５１を形成したときを示す断面図である。この図５５に示すように、ガラス基板１５６にカラーフィルタ基板１５１が形成される。
【０２８５】
図５６は、上記図５５に示す製造工程後の工程を示す断面図である。この図５６に示すように、カラーフィルタ基板１５１の上面上に、アクリル樹脂等の樹脂層を形成する。そして、この樹脂層をパターニングして、スペーサ１６１を複数形成する。
【０２８６】
図５７は、上記図５６に示す製造工程後の工程を示す断面図である。この図５７に示すように、ＩＴＯ等の透明導電層を形成する。これにより、上部電極１７１および対向電極１５２とを備えた対向基板１５０が形成される。
【０２８７】
そして、対向基板１５０とＴＦＴアレイ基板１３０とを互いに張り合わせて、液晶表示装置１００を形成する。
【０２８８】
（実施の形態６）
図５８から図７４を用いて、本発明の実施の形態６について説明する。なお、図５８から図７４に示す構成のうち、上記図１から図５７に示す構成と同一または相当する構成については、同一の符号を付してその説明を省略する場合がある。
【０２８９】
図５８は、本実施の形態６に係る液晶表示装置１００の電気回路を示す回路図である。この図５８に示すように、圧力センサ１９０は選択用ＴＦＴ素子１１６のドレイン電極とソース配線１１１に接続されている。
【０２９０】
図５９は、本実施の形態６に係る液晶表示装置１００の断面図であって、ＴＦＴ素子１１５を示す断面図である。
【０２９１】
図６０は、本実施の形態６に係る液晶表示装置１００の断面図であって、圧力センサ１９０を示す断面図である。
【０２９２】
この図５９および図６０において、圧力検知素子１２０は、ガラス基板１４０の主表面上に形成された下地層１３１と、下地層１３１上に形成されたＴＦＴ素子１１５および圧力センサ１９０を備える。
【０２９３】
ＴＦＴ素子１１５は、半導体層１３２と、ゲート電極１３４と、ドレイン電極１３７と、ソース電極１３８とを含む。
【０２９４】
圧力センサ１９０は、下地層１３１上に形成された半導体層１８０と、この半導体層１８０から間隔をあけて配置され、半導体層１８０と対向するように形成された上部電極１７１とを含む。半導体層１８０は、圧力センサ１９０の下部電極として機能する。
【０２９５】
半導体層１３２と、半導体層１８０とは、下地層１３１の上面上に形成されている。
下地層１３１上には、半導体層１３２および半導体層１８０を覆うようにゲート絶縁層１３３が形成されている。
【０２９６】
ゲート絶縁層１３３の上面のうち、半導体層１３２の上方に位置する部分には、ゲート電極１３４が形成され、ゲート絶縁層１３３の上面のうち、半導体層１８０の上方に位置する部分には、上部電極１７１が形成されている。
【０２９７】
ゲート絶縁層１３３の上面には、ゲート電極１３４および上部電極１７１を覆うように、層間絶縁層１３５が形成されている。
【０２９８】
ドレイン電極１３７、ソース電極１３８、コンタクト１４６および接続配線１２４は、層間絶縁層１３５の上面に達するように形成されている。接続配線１２４は、図５８に示す選択用ＴＦＴ素子１１６に接続され、他方端が、上部電極１７１に接続されている。コンタクト１４６の上端部は、ソース配線１１１に接続されており、コンタクト１４６の下端部は半導体層１８０に接続されている。
【０２９９】
ドレイン電極１３７およびソース電極１３８は、半導体層１３２に接続されており、ドレイン電極１３７の上端部には、ドレインパッド２１０が接続されている。ソース電極１３８の上端部にはソース配線１１１が接続されている。ドレインパッド２１０およびソース配線１１１は、層間絶縁層１３５上に形成されている。
【０３００】
そして、ドレインパッド２１０、ソース配線１１１および接続配線１２４を覆うように上層絶縁層１３６が形成されている。
【０３０１】
画素電極１１４は、上層絶縁層１３６上に形成されており、ドレインパッド２１０に接続されている。
【０３０２】
対向基板１５０の下面のうち、上部電極１７１の上方に位置する部分には、押圧部材１４５が形成されている。押圧部材１４５は、対向基板１５０の下面からＴＦＴアレイ基板１３０に向けて突出するように形成されている。
【０３０３】
上部電極１７１の直下には、凹部１４７が形成されている。この凹部１４７は、ゲート絶縁層１３３に形成された穴部と、半導体層１８０の上面とによって形成されている。
【０３０４】
この図６０に示す例においては、対向基板１５０が押圧されていない状態では、押圧部材１４５の下端部は上層絶縁層１３６の上面に当接している。
【０３０５】
図６１は、対向基板１５０が押圧されていない状態（初期状態）における上部電極１７１および半導体層１８０を示す断面図である。
【０３０６】
この図６１に示すように、初期状態においては、上部電極１７１と半導体層１８０とは、互いに間隔をあけて配置されており、上部電極１７１と半導体層１８０とは接触していない。図６２は、上部電極１７１の平面図であり、上部電極１７１には複数の穴部１７３が形成されている。
【０３０７】
図６３は、対向基板１５０が押圧された状態における上部電極１７１と半導体層１８０とを示す断面図である。この図６３に示すように、対向基板１５０が押圧されることで、上部電極１７１と半導体層１８０とが接触する。ここで、対向基板１５０が押圧される押圧力が小さいときには、上部電極１７１と半導体層１８０との接触面積が小さく、半導体層１８０と上部電極１７１との間のを流れる電流量は小さい。
【０３０８】
そして、対向基板１５０が押圧される押圧力が大きくなり、上部電極１７１が大きく撓み、上部電極１７１が半導体層１８０に沿うように変形し、上部電極１７１と半導体層１８０との接触面積が大きくなる。
【０３０９】
図６２の破線で囲われた領域は、上部電極１７１と半導体層１８０とが互いに接触する面積を示す。
【０３１０】
この図６２および図６３に示すように、上部電極１７１と半導体層１８０との接触面積が大きくなると、上部電極１７１と半導体層１８０との間で流れる電流量が増大する。すなわち、対向基板１５０を押圧する押圧力が大きくなると、上部電極１７１と半導体層１８０との間を流れる電流量も急激に大きくなる。
【０３１１】
このため、図５８に示す制御部１０５は選択用ＴＦＴ素子１１６が接続されたソース配線１１１と、圧力センサ１９０が接続されたソース配線１１１との間の電流量の変化をセンシングし易く、対向基板１５０に加えられた圧力を正確に算出することができる。
【０３１２】
図６４から図７４を用いて、本実施の形態６に係る液晶表示装置１００の製造方法について説明する。
【０３１３】
なお、本実施の形態６に係る液晶表示装置１００も、ＴＦＴアレイ基板１３０と対向基板１５０とは、各々独立に形成され、形成されたＴＦＴアレイ基板１３０および対向基板１５０を互いに対向するように配置して、液晶表示装置１００を形成する。
【０３１４】
図６４は、ＴＦＴアレイ基板１３０の製造工程の第１工程を示す断面図である。この図６４において、主表面を有するガラス基板１４０を準備する。そして、プラズマ化学気相成長法（Plasma  Enhanced  CVD（PECVD））により、ＳｉＮＯ層を、たとえば、５０ｎｍ程度形成する。そして、ＳｉＮＯ層上にＳｉＯ2層を、たとえば、１１０ｎｍ程度形成する。これにより、下地層１３１がガラス基板１４０の主表面上に形成される。
【０３１５】
図６５は、ＴＦＴアレイ基板１３０の製造工程の第２工程を示す断面図である。この図６５に示すように、下地層１３１の上面上に、プラズマ化学気相成長法により、Ｓｉ（シリコン）層を、たとえば、５０ｎｍ程度形成する。
【０３１６】
その後、ＸｅＣｌエキシマレーザを照射して、連続粒界結晶シリコン層を形成した後、この連続粒界結晶シリコン層をフォトリソグラフィ法等によりパターニングして半導体層１３２および半導体層１８０を形成する。
【０３１７】
図６６は、ＴＦＴアレイ基板１３０の製造工程の第３工程を示す断面図である。この図６６において、半導体層１３２および半導体層１８０を覆うように、ＳｉＯ2層をたとえば、８０ｎｍ程度、プラズマ化学気相成長法により形成する。
【０３１８】
図６７は、ＴＦＴアレイ基板１３０の製造工程の第４工程を示す断面図である。この図６７において、半導体層１３２および半導体層１８０にＰ+（リンイオン）を４５ＫＶ、５Ｅ１５ｃｍ-2の条件の下、注入する。
【０３１９】
図６８は、ＴＦＴアレイ基板１３０の製造工程の第５工程を示す断面図である。この図６８において、スパッタリング等で、ゲート絶縁層１３３の上面上に積層金属層２２２を形成する。具体的には、スパッタリングで、タングステン（Ｗ）層をたとえば、３７０ｎｍ程度形成する。タングステン層を形成した後、窒化タンタル（ＴａＮ）層を、たとえば、５０ｎｍ程度形成する。
【０３２０】
図６９は、ＴＦＴアレイ基板１３０製造工程の第６工程を示す断面図である。この図６９に示すように、図６８に示す積層金属層２２２をパターニングして、ゲート電極１３４と、上部電極１７１とを形成する。なお、上部電極１７１には、少なくとも１つ以上の穴部１７３が形成される。
【０３２１】
具体的には、上記図６２に示すように、複数の穴部１７３が形成される。なお、上部電極１７１は、正方形形状に形成され、一辺の長さが、３０μｍとされる。穴部１７３も、正方形形状とされ、一辺の長さが、２μｍとされる。穴部１７３同士の間隔は、２μｍとされる。
【０３２２】
図７０は、ＴＦＴアレイ基板１３０の製造工程の第７工程を示す断面図である。この図７０において、まず、レジストを形成し、このレジストにパターニングを施す。これにより、レジストパターン２２３が形成される。このレジストパターン２２３には、穴部が形成されており、穴部１７３が外部に露出される。
【０３２３】
そして、レジストパターン２２３が形成された基板をバッファードフッ酸(ＢＨＦ)に浸漬する。なお、バッファードフッ酸(ＢＨＦ)としては、フッ化水素酸(ＨＦ)とフッ化アンモニウム（ＮＨ4Ｆ）とを１：１０の割合で混合したものが採用され、たとえば、１３分程度、浸漬する。
【０３２４】
これにより、穴部１７３から入り込んだバッファードフッ酸が、ゲート絶縁層１３３の一部をエッチングする。この結果、上部電極１７１下に凹部１４７が形成される。
【０３２５】
図７１は、ＴＦＴアレイ基板１３０の製造工程の第８工程を示す断面図である。この図７１において、レジストパターン２２３を除去した後、層間絶縁層１３５をゲート絶縁層１３３上に形成する。
【０３２６】
具体的には、プラズマ化学気相成長法によりシリコン酸化層（ＳｉＯ2層）を７００ｎｍ程度形成し、このシリコン酸化層上にシリコン窒化層（ＳｉＮ層）を、たとえば、２５０ｎｍ程度形成する。これにより、層間絶縁層１３５が形成される。
【０３２７】
図７２は、ＴＦＴアレイ基板１３０の製造工程の第９工程を示す断面図である。この図７２に示すように、層間絶縁層１３５にパターニングを施して、複数のコンタクトホールを形成する。
【０３２８】
図７３は、ＴＦＴアレイ基板１３０の製造工程の第１０工程を示す断面図である。この図７３において、まず、チタン（Ｔｉ）層をたとえば、１００ｎｍ程度形成する。このチタン層上にＡｌ−Ｓｉ層を、たとえば、６００ｎｍ程度形成する。このＡｌ−Ｓｉ層上に、たとえば、（Ｔｉ）層を２００ｎｍ程度形成する。
【０３２９】
このように、積層金属層を形成した後、この積層金属層をパターニングして、ドレインパッド２１０、ドレイン電極１３７、ソース配線１１１、ソース電極１３８、コンタクト１４６、および接続配線１２４を形成する。
【０３３０】
図７４は、ＴＦＴアレイ基板１３０の製造工程の第１１工程を示す断面図である。この図７４に示すように、ドレインパッド２１０、ドレイン電極１３７、ソース配線１１１、ソース電極１３８、コンタクト１４６、および接続配線１２４等を覆うように、上層絶縁層１３６を形成する。具体的には、プラズマ化学気相成長法により、シリコン窒化層（ＳｉＮ層）を、たとえば、２００ｎｍ程度形成する。
【０３３１】
その後、上層絶縁層１３６をパターニングし、パターニングされた上層絶縁層１３６の上面上にＩＴＯ層を形成する。このＩＴＯ層をパターニングして、図５９に示す画素電極１１４を形成する。このようにして、ＴＦＴアレイ基板１３０を形成する。
【０３３２】
対向基板１５０を形成する際には、まず、ガラス基板１５６を準備する。このガラス基板１５６の主表面に、カラーフィルタ基板１５１を形成する。このカラーフィルタ基板１５１の上面に、ＩＴＯ層を形成して、対向電極１５２を形成する。
【０３３３】
その後、この対向電極１５２の上面上に、アクリル樹脂層を形成して、このアクリル樹脂層をパターニングすることで、押圧部材１４５を形成する。このようにして、図５９に示す対向基板１５０が形成される。
【０３３４】
このように、ＴＦＴアレイ基板１３０および対向基板１５０を形成した後、ＴＦＴアレイ基板１３０の主表面上に液晶層を塗布する。
【０３３５】
その後、ＴＦＴアレイ基板１３０の上方に対向基板１５０を配置して、ＴＦＴアレイ基板１３０と対向基板１５０とを貼り合わせる。このようにして、図５９および図６０に示す液晶表示装置１００が形成される。
【０３３６】
このようにして構成された液晶表示装置１００において、たとえば、ＴＦＴアレイ基板１３０側から押圧力を加えた。
【０３３７】
その結果、０．２Ｎで、制御部１０５は、選択用ＴＦＴ素子１１６が接続されたソース配線１１１と圧力センサ１９０が接続されたソース配線１１１との間で、電流の流通を検知することができた。さらに、ＴＦＴアレイ基板１３０に１Ｎ程度の押圧力を加えると、抵抗値が１／８となった。
【０３３８】
（実施の形態７）
図７５から図８１および図５８を用いて、本発明の実施の形態７に係る圧力センサ、液晶表示装置１００および液晶表示装置１００の製造方法について説明する。なお、図７５から図８１に示す構成のうち、上記図１から図７４に示す構成と同一または相当する構成については、同一の符号を付してその説明を省略する。
【０３３９】
なお、本実施の形態７に係る液晶表示装置１００の電気回路は、図５８に示す電気回路となっている。
【０３４０】
図７５は、本実施の形態７に係る液晶表示装置１００の断面図であって、ＴＦＴ素子１１５を示す断面図である。図７６は、本実施の形態７に係る液晶表示装置１００の断面図であって、圧力センサ１９０を示す断面図である。
【０３４１】
これら、図７５および図７６に示すように、ＴＦＴアレイ基板１３０は、ガラス基板１４０と、ガラス基板１４０の主表面上に形成された下地層１４１と、この下地層１４１上に形成されたＴＦＴ素子１１５および圧力センサ１９０とを含む。
【０３４２】
ＴＦＴ素子１１５は、下地層１４１上に形成された下地層１３１の上面上に形成されている。ＴＦＴ素子１１５は、下地層１３１上に形成された半導体層１３２と、半導体層１３２を覆うように下地層１３１の上面に形成されたゲート電極１３４と、半導体層１３２に接続されたドレイン電極１３７およびソース電極１３８とを含む。
【０３４３】
ゲート絶縁層１３３上には、ゲート電極１３４を覆うように層間絶縁層１３５が形成されている。層間絶縁層１３５の上面には、ドレインパッド２１０と、ソース配線１１１とが形成されており、ドレイン電極１３７は、ドレインパッド２１０に接続され、ソース電極１３８はソース配線１１１に接続されている。
【０３４４】
図７６において、圧力センサ１９０は、下地層１４１上に形成された下部電極１７２と、この下部電極１７２に対して、対向基板１５０側に位置し、下部電極１７２と対向するように配置された下部電極１７２とを含む。
【０３４５】
下部電極１７２の上面上には下地層１３１およびゲート絶縁層１３３が形成されている。下部電極１７２と上部電極１７１との間には、凹部１４７が形成されている。凹部１４７は、下地層１３１に形成された穴部と、ゲート絶縁層１３３に形成された穴部とによって規定されており、この凹部１４７の底部に下部電極１７２の上面が位置している。
【０３４６】
このため、本実施の形態７に係る液晶表示装置１００においても、上部電極１７１は、凹部１４７内に入り込むように撓むように変形することができる。
【０３４７】
このため、本実施の形態７に係る液晶表示装置１００においても、対向基板１５０が押圧されることで、上部電極１７１と下部電極１７２とが接触し、上部電極１７１と下部電極１７２との間で電流が流れる。
【０３４８】
そして、対向基板１５０を押圧する押圧力が大きくなると、上部電極１７１と下部電極１７２との接触面積が大きくなり、上部電極１７１と下部電極１７２との間を流れる電流が多くなる。これにより、図５８に示す制御部１０５は、対向基板１５０に加えられた押圧力を検知することができる。
【０３４９】
本実施の形態７に係る液晶表示装置１００の製造方法について、図７７から図８０を用いて、説明する。
【０３５０】
なお、本実施の形態７に係る液晶表示装置１００においても、ＴＦＴアレイ基板１３０と、対向基板１５０とを別々に形成し、形成された対向基板１５０と、ＴＦＴアレイ基板１３０とを貼り合わせることで形成される。
【０３５１】
図７７は、ＴＦＴアレイ基板１３０の製造工程の第１工程を示す断面図である。この図７７に示すように、主表面を有するガラス基板１４０を準備する。このガラス基板１４０の主表面に下地層１４１を形成する。下地層１４１は、たとえば、ＳｉＯ2、ＳｉＮ、およびＳｉＮＯ等から形成する。下地層１４１の膜厚は、たとえば、５００ｎｍ以下とされ好ましくは、４００ｎｍ以下とされる。
【０３５２】
この下地層１４１の上面上にスパッタリングにより、モリブデン（Ｍｏ）、タングステン（Ｗ）等の金属層を下地層１４１の上面上に形成する。そして、この金属層をパターニングして、下部電極１７２を形成する。下部電極１７２の膜厚は、たとえば、５０ｎｍ以上６００ｎｍ以下となるように形成される。なお、好ましくは、下部電極１７２は、膜厚が５０ｎｍ以上３００ｎｍ以下となるように形成される。
【０３５３】
下部電極１７２を覆うように、ＳｉＯ2層、ＳｉＮ層、ＳｉＮＯ層等の絶縁層を形成し、下地層１３１を形成する。
【０３５４】
図７８は、ＴＦＴアレイ基板１３０の製造工程の第２工程を示す断面図である。この図７８に示すように、下地層１３１上に、非晶質半導体層を堆積する。非晶質半導体層の膜厚は、たとえば、２０ｎｍ以上２００ｎｍ以下とされる。なお、非晶質半導体層の膜厚は、好ましくは、３０ｎｍ以上７０ｎｍ程度とされる。その後、この非晶質半導体層を結晶化して連続粒界結晶シリコン層（ＣＧシリコン層）を形成する。連続粒界結晶シリコン層をパターニングして、半導体層１３２を形成する。
【０３５５】
ＳｉＯ2、ＳｉＮ、ＳｉＮＯ等の絶縁層を形成し、ゲート絶縁層１３３を形成する。なお、ゲート絶縁層１３３の膜厚は、たとえば、２０ｎｍ以上２００ｎｍ以下とされ、好ましくは、５０ｎｍ以上１２０ｎｍ以下とされる。
【０３５６】
そして、ゲート絶縁層１３３の上面上に、金属層を形成する。この金属層は、たとえば、タングステン（Ｗ）、タンタル（Ｔａ）、チタン（Ｔｉ）、モリブデン（Ｍｏ）等の金属膜、タングステン（Ｗ）、タンタル（Ｔａ）、チタン（Ｔｉ）、モリブデン（Ｍｏ）等を含む合金膜、または、タングステン（Ｗ）、タンタル（Ｔａ）、チタン（Ｔｉ）、モリブデン（Ｍｏ）元素を含む化合物とされる。
【０３５７】
この金属層の膜厚は、たとえば、５０ｎｍ以上６００ｎｍ以下とされ、好ましくは、１００ｎｍ以上５００ｎｍ以下とされる。
【０３５８】
その後、この金属層をパターニングして、ゲート電極１３４および上部電極１７１を形成する。この際、上部電極１７１には、穴部１７３が同時に形成される。このように、本実施の形態７においても、上部電極１７１と、ゲート電極１３４とを同一工程で形成することができる。
【０３５９】
図７９は、ＴＦＴアレイ基板１３０の製造工程の第３工程を示す断面図である。この図７９に示すように、まず、レジストを形成し、このレジストにパターニングを施す。これにより、レジストパターン２２３が形成される。このレジストパターン２２３には、穴部が形成されており、穴部１７３が外部に露出される。
【０３６０】
そして、ＨＦ（フッ化水素）水溶液などの酸系溶液に、基板を浸漬する。穴部１７３から溶液が入り込み、ゲート絶縁層１３３および下地層１３１をエッチングする。これにより、凹部１４７が形成される。
【０３６１】
図８０は、ＴＦＴアレイ基板１３０の製造工程の第４工程を示す断面図である。この図８０に示すように、図７９に示すレジストパターン２２３を除去する。層間絶縁層１３５を形成する。この層間絶縁層１３５をパターニングして、複数のコンタクトホールを形成する。その後、金属層を層間絶縁層１３５の上面上に形成し、この金属層をパターニングして、ドレインパッド２１０、ドレイン電極１３７、ソース電極１３８、ソース配線１１１、コンタクト１４６および接続配線１２４を形成する。
【０３６２】
その後、上層絶縁層１３６を形成し、この上層絶縁層１３６にパターニングを施してコンタクトホールを形成する。
【０３６３】
このコンタクトホールが形成された上層絶縁層１３６の上面にＩＴＯ層を形成し、このＩＴＯ層をパターニングして、画素電極１１４を形成する。このようにして、ＴＦＴアレイ基板１３０が形成される。
【０３６４】
なお、対向基板１５０においては、上記実施の形態３に係る液晶表示装置１００の対向基板１５０と同様にして形成される。
【０３６５】
このようにして形成された対向基板１５０およびＴＦＴアレイ基板１３０を貼り合わせて、本実施の形態７に係る液晶表示装置１００が形成される。
【０３６６】
なお、図８１は、本実施の形態７に係る液晶表示装置１００の変形例を示す断面図である。この図８１に示すように、半導体層１３２の下方に位置する下地層１４１上に遮光層１４８を形成してもよい。
【０３６７】
なお、遮光層１４８は、下部電極１７２と同質の金属材料によって形成されており、実質的に同一の膜厚とされている。
【０３６８】
なお、遮光層１４８および下部電極１７２とは、１つの金属層をパターニングすることで形成されており、同一のパターニング工程で形成することができる。
【０３６９】
なお、上記実施の形態１から実施の形態７においては、本発明を液晶表示装置に適用した例について説明したが、有機エレクトロルミネッセンス（ＥＬ；electroluminescence）ディスプレイやプラズマディスプレイにも適用することができる。また、各基板をフレキシブル基板としてもよい。仮に有機エレクトロルミネッセンスディスプレイに適用した場合には、表示媒体層は、有機ＥＬ層となる。
【０３７０】
この有機エレクトロルミネッセンスディスプレイは、第１主表面に形成された第１基板と、第１基板と間隔をあけて配置され、第１主表面と対向する主表面に第２電極が形成された第２基板と、第１電極と第２電極との間に形成された有機ＥＬ層とを備える。
【０３７１】
さらに、有機エレクトロルミネッセンスディスプレイは、第１基板に形成された下部電極と、この下部電極よりも第２基板側に配置された上部電極と、下部電極および上部電極間の容量または下部電極および上部電極間を流れる電流量を検知可能な検知部とを備える。そして、上部電極と下部電極との少なくとも一方が、他方に沿うように変形可能とされている。
【０３７２】
仮に、本発明をプラズマディスプレイに適用した場合には、表示媒体層は、蛍光体層となる。このプラズマディスプレイにおいては、前面板と、背面板とを備える。前面板は、前面ガラス基板と、この前面ガラス基板の下面に形成された表示電極と、遮光層と、この表示電極と遮光層とを覆うように、前面ガラス基板の下面に形成された誘電体層とを備える。この誘電体層の下面には、保護層が形成されている。
【０３７３】
背面板は、背面ガラス基板と、この背面ガラス基板の上面に形成されたアドレス電極と、このアドレス電極を覆うように背面ガラス基板の上面上に形成された下地誘電層と、この下地誘電層上に形成され、放電空間を区切る複数の隔壁と、隔壁間の溝に形成された蛍光体層とを備える。前面板と、背面板とが対向配置され、外周が封着剤によって気密封着され、放電空間内には、放電ガスが封入される。
【０３７４】
さらに、このプラズマディスプレイは、背面板側に配置された下部電極と、背面板側に配置された上部電極と、上部電極および下部電極によって規定される容量や電流量を検知可能な検知部とを備える。そして、上部電極と下部電極との少なくとも一方は、他方に沿うように変形可能とされている。
【０３７５】
（圧力センサを既存のブラックマトリックスに重ねて配置する構成）
発明者らは圧力センサを既存のブラックマトリックスに重ねて追加した構成を検討した。図８２では、ＴＦＴアレイ基板１３０と対向基板１５０との間にブラックマトリックス１５５に重なるようにして圧力センサ１５が配置されている。この場合、製造の際には、既存のブラックマトリックスと圧力センサとの重ね合わせ誤差を考慮して、ブラックマトリックス１５５の幅を圧力センサ１５より大きく形成しておく必要があり、ブラックマトリックス１５５の幅が大きくなった分、開口部１６が小さくなってしまう。すなわち開口率が低下してしまうという問題があった。本発明ではそのような問題を回避しつつ新たな構成を提示する。
【０３７６】
（カラーフィルタの表現方法）
なお、図８２以降の各図においてカラーフィルタが３色並んで描かれているのは記号的な表現であって、実際にはこれらの３色のカラーフィルタがこのサイズで存在してこのように直接隣接し合うように並んで配置されているわけではない。各図においてカラーフィルタが３色並んで描かれている領域は１つの画素領域を表し、その画素領域に、これら３色のうちいずれか１色のカラーフィルタが配置されているという意味である。通常、ある画素領域から見て、ブラックマトリックスで隔てられた隣の画素領域には異なる色のカラーフィルタが配置されている。
【０３７７】
（実施の形態８）
図８３〜図８６を参照して、本発明に基づく実施の形態８におけるタッチパネル機能付き表示装置について説明する。本実施の形態におけるタッチパネル機能付き表示装置は、第１の色を透過する第１色透過部と第２の色を透過する第２色透過部とを含む表示領域を有する表示装置であって、前記表示領域の内部に、前記表示領域への押圧を検出するための圧力センサを備え、前記圧力センサの一部または全部が光を透過しない非透過部となっており、前記第１色透過部と前記第２色透過部とは前記非透過部によって隔てられている。ここでいう第１，第２色透過部とはカラーフィルタの各色の部分に相当する。
【０３７８】
図８３は、本実施の形態におけるタッチパネル機能付き表示装置の基本的構成を単純化して示したものである。ＴＦＴアレイ基板１３０と対向基板１５０との間に圧力センサ１５ｉが配置されている。圧力センサ１５ｉを構成する部材がブラックマトリックス１５５の材料を兼ねている。この場合、圧力センサ１５ｉの全部が非透過部となっている。さらに具体的な構成の一例を図８４に示す。圧力センサ１５ｊの突起部７０を構成する弾性材料自体が遮光性を有する材料であり、この弾性材料の存在自体がブラックマトリックスの一部をなしている。この場合、圧力センサ１５ｊの一部すなわち突起部７０が非透過部となっているといえる。
【０３７９】
図８３において、カラーフィルタ層２１のうち符号１６が付された領域にあるフィルタ材は、上述した表現方法によってあたかも３色が並んでいるかのように表示されているが、実際にはＲ，Ｇ，Ｂのうちのいずれか単一色であるので、これを第１色透過部であるとすると、第２色透過部は図８３の左右いずれかの外側にはみだしたところに位置する。したがって、第２色透過部は図８３では図示されていないが、第１色透過部と同様の構造であって透過させる色が異なるフィルタ材が配置されている。第１色透過部と第２色透過部とはブラックマトリックス１５５によって隔てられている。
【０３８０】
本実施の形態における構成の一例の平面図を図８５に示す。図８５は、図１における選択用ＴＦＴ素子１１６および圧力検知素子１２０の周辺をより具体的に示したものである。図８５におけるＬＸＸＸＶＩ−ＬＸＸＸＶＩ線に関する矢視断面図を図８６に示す。この構成では、ガラス基板１５６に形成されたブラックマトリックス１５５の一部がガラス基板１４０に向かってこぶ状に突出している。ブラックマトリックス１５５の下面は全面にわたって対向電極１５２で覆われている。ガラス基板１４０の上面にはゲート電極１２２が形成され、その上側には層間絶縁層１３５が形成され、その上側にはソースメタルによる配線２１４が形成されている。配線２１４の上側に重なるように下部電極１９１が形成され、下部電極１９１の上側を覆うように上部絶縁層１３６が形成されている。ブラックマトリックス１５５のこぶ状に突出した部分の先端では、対向電極１５２が上部絶縁層１３６に当接している。対向電極１５２と下部電極１９１とは一定の領域にわたって上部絶縁層１３６を上下から挟み込んでいる。これらにより圧力センサ１５ｉが実現されている。ブラックマトリックス１５５の一部が圧力センサ１５ｉを実現するためにこぶ状に突出した部分は非透過部である。いいかえれば圧力センサ１５ｉの一部が非透過部であり、この非透過部がブラックマトリックス１５５の一部を兼ねている。対向基板が下向きに押圧されたときには、ブラックマトリックス１５５のこぶ状に突出した部分はさらに深く上部絶縁膜１３６に押し付けられるので、対向電極１５２と下部電極１９１とが上部絶縁層１３６を上下から挟み込む領域の面積は増大する。
【０３８１】
本実施の形態では、圧力センサの一部または全部であって光を透過しない非透過部が存在し、圧力センサの非透過部が第１色透過部と第２色透過部とを隔てる役割を果たしているので、圧力センサを設置することによる開口率の低下を避けることができる。このような圧力センサの構成を利用することにより、本実施の形態では、表示領域の開口率の低下を抑制しつつタッチパネルとしての圧力検出が行なえるようなタッチパネル機能付き表示装置とすることができる。
【０３８２】
ここで説明した例のように、平面的に見て、非透過部はブラックマトリックスの一部を構成することが好ましい。既存のブラックマトリックスに重ねて圧力センサを配置するのではなく、圧力センサの非透過部すなわち圧力センサ自体の一部がブラックマトリックスの一部を構成することに寄与しているので、ブラックマトリックスの面積をほとんど増やすことなく、圧力センサを実現することができる。
【０３８３】
図８６ではブラックマトリックスの長手方向に平行な断面線で切った断面を示したが、図８６とは異なる断面線で切った断面を図８７に示す。図８７では紙面に垂直な方向にブラックマトリックスが延在している。突起部７０の材料がブラックマトリックス１５５を兼ねている。突起部７０においてはブラックマトリックス１５５の突出した部分を対向電極１５２が直接覆っている。
【０３８４】
（実施の形態９）
図８８を参照して、本発明に基づく実施の形態９におけるタッチパネル機能付き表示装置について説明する。本実施の形態におけるタッチパネル機能付き表示装置では、圧力センサの一部または全部であって光を透過しない非透過部が存在し、平面的に見て、非透過部は反射膜の一部を構成する。図８８に示した例では、不純物をドープして導電性を持たせられた半導体層１８０とゲートメタル層８１との間に形成された空隙が押圧によって変化することによって圧力を検出する仕組みの圧力センサが実現されている。ゲートメタル層８１が上部電極に相当し、半導体層１８０が下部電極に相当する。この圧力センサは、ソースメタル層によって形成された導電層８２，８３を含む。この圧力センサは、導電層８３の上側に形成された配線２１４およびその上側に形成された反射電極１８７を含む。反射電極１８７はスペーサ１６１と重なる位置に形成されている。反射電極１８７は、圧力センサの一部に該当し、圧力センサの非透過部に該当する。反射電極１８７は、ゲートメタル層８１と上下方向に重なる位置に配置されている。
【０３８５】
本実施の形態では、反射電極が圧力センサの一部となっており、圧力センサの主要部は反射電極と重なる位置に配置されているので、開口率を低下させることなく圧力センサを実現することができる。したがって、本実施の形態では、表示領域の開口率の低下を抑制しつつタッチパネルとしての圧力検出が行なえるようなタッチパネル機能付き表示装置とすることができる。
【０３８６】
なお、本発明としては、圧力センサは、構造物の容量、抵抗または電磁誘導の変化により圧力を検出するものであることが好ましい。これらの方式であれば、簡単な構造によって、圧力を電気的に検出することができるので、好都合である。特に、これらの方式であれば、圧力の有無を二値的に検出するだけでなく、どの程度の大きさの圧力かという定量的に検出することも可能である。なお、容量の変化により圧力を検出するとは、たとえば実施の形態１において図５〜図７を参照して説明したような方式を意味する。実施の形態８において図８４、図８６、図８７に示した構造も、容量の変化によって圧力を検出する方式に該当する。抵抗の変化により圧力を検出するとは、たとえば実施の形態４において図４０、図４１を参照して説明したような方式を意味する。この方式は、抵抗の変化によって電流量に変化が生じることを読み取る方式である。実施の形態５において図５１を参照して説明した構造もこの方式に該当する。
【０３８７】
ここでいうところの構造物の容量、抵抗または電磁誘導の変化は、２つの部材が互いに接触する面積が増減することによって生じる変化であることが好ましい。既に説明したように２つの部材が互いに接触する面積が増減することによって生じる変化を読み取ることによって、圧力を検出することができる。この方式であれば、簡単な構造によって圧力センサを実現することができる。また、圧力センサは何度も使用することができ、圧力を再現性良く検出することができる。
【０３８８】
前記圧力センサは、加圧に伴って誘電率が変化することにより圧力を検出するものであることが好ましい。
【０３８９】
前記圧力センサは、加圧に伴って抵抗率が変化することにより圧力を検出するものであることが好ましい。
【０３９０】
前記圧力センサは、互いに離隔していた２つの部材が加圧に伴って互いに接触することによる抵抗変化により圧力を検出するものであることが好ましい。
【０３９１】
前記圧力センサは遮光性能を有する電極を備えることが好ましい。この構成を採用することにより、圧力センサの構造のうち遮光性能を有する電極の部分は、そのままブラックマトリックスとして使用することができ、開口率の新たな低下を防ぐことができる。
【０３９２】
前記圧力センサは反射性能を有する電極を備えることが好ましい。この構成を採用することにより、圧力センサの構造のうち反射性能を有する電極の部分は、そのまま反射電極として使用することができ、開口率の新たな低下を防ぐことができる。
【０３９３】
（圧力センサのバリエーションに関する説明）
本発明に基づくタッチパネル機能付き表示装置においては、実施の形態８で説明したように、圧力センサの一部または全部が光を透過しない非透過部であるものとなっている。たとえば対向基板側に設けられたこぶ状の突起部がＴＦＴアレイ基板側に設けられた平坦面に当接した構造によって圧力センサを構成する場合、その圧力センサのどの部分が非透過部となりうるかについて考察すれば、たとえば図８９〜図９２に示すようなバリエーションが考えられる。
【０３９４】
図８９に示した例では、圧力センサの一部として対向基板側に設けられたこぶ状の突起部７０が遮光性である。突起部７０が圧力センサの非透過部に該当する。突起部７０は対向電極１５２によって覆われている。対向電極１５２は必ずしも非透過部でなくてもよい。この例では、突起部７０がブラックマトリックス１５５の一部を構成していてよい。
【０３９５】
図９０に示した例では、圧力センサの一部としてＴＦＴアレイ基板側に設けられた下部電極としての導電膜９１が遮光性である。導電膜９１が圧力センサの非透過部に該当する。この例では、導電膜９１がブラックマトリックス１５５の一部を構成していてよい。
【０３９６】
図９１に示した例では、圧力センサの一部として対向基板側に設けられたこぶ状の突起部１７０を覆う対向電極５２が遮光性である。対向電極５２が圧力センサの非透過部に該当する。この例では、対向電極５２がブラックマトリックス１５５の一部を構成していてよい。
【０３９７】
図９２に示した例では、圧力センサの一部としてＴＦＴアレイ基板側に設けられた配線としての導電膜９１が遮光性である。導電膜９１が圧力センサの非透過部に該当する。この例では、導電膜９１がブラックマトリックス１５５の一部を構成していてよい。
【０３９８】
（反射部を有する場合）
さらに、反射部を有するタッチパネル機能付き表示装置においては、圧力センサのバリエーションとしては、たとえば図９３、図９４に示すものが考えられる。
【０３９９】
図９３に示した例では、圧力センサの下部電極としてＴＦＴアレイ基板側に設けられた導電反射膜８７が反射性能を有している。導電反射膜８７は、突起部１７０の真下の上部絶縁層１３６が配置された領域を含めた広い領域にわたって凹凸を有する形状となっている。したがって、図９３に示した領域は突起部１７０が配置された領域を含めて全体が反射部となっている。
【０４００】
図９４に示した例では、圧力センサの下部電極としてＴＦＴアレイ基板側に設けられた導電反射膜８７が反射性能を有している。突起部１７０の真下では導電反射膜８７は平坦となっており、上部絶縁層１３６はこの平坦な導電反射膜８７の上に重なるように配置されている。導電反射膜８７のうち上部絶縁層１３６の端からさらに延在する部分は凹凸を有する形状となっており、この凹凸のある部分は反射部となっている。
【０４０１】
図８９〜図９４に示した例では、ＴＦＴアレイ基板側に設けられた下部電極の表面に上部絶縁層１３６が配置されており、対向基板側から突出するこぶ状の突起部はこの上部絶縁層１３６に当接している。したがって、対向電極と下部電極とは直接接しない構造となっており、対向電極と下部電極との間にコンデンサが形成されている。圧力センサとしては、こぶ状の突起部が上下に変位することによる当接面積の変化に伴う容量の変化によって圧力を検出する構造となっている。これに対して、図８９〜図９４に示した構造から上部絶縁層１３６をなくした構造を用いて、対向電極と下部電極とが直接接するようにして、当接面積の変化に伴う抵抗の変化によって圧力を検出する構造によっても圧力センサを実現することができるが、その場合であっても、どの部分を非透過部とするかについては、図８９〜図９４にそれぞれ対応するバリエーションが考えられる。
【０４０２】
（形成方法の一部について）
タッチパネル機能付き表示装置に含まれる圧力センサの一部としてこぶ状の突起部を形成する際には、以下の方法が考えられる。図９５、図９６は対向基板の下側表面近傍を示している。
【０４０３】
図９５に示す構造では、突起部の内部が樹脂部１となっており、樹脂部１の表面が遮光層２によって覆われており、さらにその表面が導電膜３で覆われている。図９５に示した構造の樹脂部１は、アクリル樹脂、可塑性樹脂、導電性樹脂などを膜厚１〜１０μｍで塗布し、フォトリソグラフィでパターン形成し、オーブンで１００〜３００℃でアニールすることによって形成することができる。遮光層２は高遮光性樹脂層およびＴｉ層を形成することによって得ることができる。遮光層２は膜厚１〜１０μｍとなるように形成すればよい。導電膜３はＩＴＯからなる透明導電膜であってよく、公知技術によって形成することができる。導電膜３は膜厚５０〜４００ｎｍで形成すればよい。図９５に示す構造は、このようにして作成することができる。
【０４０４】
図９６に示す構造では、内部が遮光層４となっており、その下面は凹凸形状となっており、凹凸の表面を導電膜３が覆っている。遮光層４は、高遮光性樹脂を膜厚１〜１０μｍで塗布し、フォトリソグラフィでパターン形成し、オーブンで１００〜３００℃でアニールすることによって形成することができる。導電膜３はＩＴＯからなる透明導電膜であってよく、公知技術によって形成することができる。導電膜３は膜厚５０〜４００ｎｍで形成すればよい。図９６に示す構造は、このようにして作成することができる。
【０４０５】
（実施の形態１０）
図９７を参照して、本発明に基づく実施の形態１０におけるタッチパネル機能付き表示装置について説明する。本実施の形態におけるタッチパネル機能付き表示装置に含まれる圧力センサは、図９７に示すように、樹脂５０１の中に導電性フィラー５０２を分散させた柱状部材５００の構造を備えている。柱状部材５００は、樹脂５０１と導電性フィラー５０２とを含む。柱状部材５００は、対向基板とＴＦＴアレイ基板との両方に当接するように配置されている。対向基板およびＴＦＴアレイ基板において、少なくとも柱状部材５００に接する面には導電膜５０３，５０４がそれぞれ形成されている。
【０４０６】
図９７の構造において厚み方向に圧力が加わった場合、柱状部材５００の樹脂５０１が圧縮変形をし、図９８に示すようになる。すなわち、上下の基板間の距離はａからｂへと減少する。これによって、柱状部材５００内部に分散配置されていた導電性フィラー５０２同士が一部では互いに当接し、それまで確保されていなかった電気的経路５０５が確保されるようになる。その結果、圧力が加わっていないときには電気的に接続されていなかった導電膜５０３，５０４間に新たに電流が流れることとなる。あるいは、圧力が加わっていないときにも複数の導電性フィラー５０２を通じて何らかの電気的経路が確保されていた場合であっても、圧縮変形することで、より多くの導電性フィラー５０２が互いに当接することとなって電気的抵抗が低下すると考えられる。このような変化を利用して、電流の有無または抵抗値の変化を検出することで、圧力を検出することができる。
【０４０７】
あるいは、導電性フィラー５０２の配置がまばらであって、圧力が加わる前後のいずれにおいても電気的経路５０５が確保されない場合であっても、圧縮変形の前後では導電膜５０３，５０４間の容量が変化するので、この容量の変化を検出することで、圧力を検出することができる。
【０４０８】
本実施の形態で説明したように、導電性フィラーを含む柱状部材を備える構成を採用する場合、たとえば図９９〜図１０２に示すようなバリエーションが考えられる。
【０４０９】
図９９に示した例では、導電膜５０３，５０４間に配置された柱状部材５００ｂは、樹脂５０１ｂと導電性フィラー５０２とを含む。樹脂５０１ｂは遮光性を有する。すなわち樹脂５０１ｂが非透過部である。
【０４１０】
図１００に示した例では、導電膜５０３，５０４ｂ間に配置された柱状部材５００は、樹脂５０１と導電性フィラー５０２とを含む。ＴＦＴアレイ基板側に設けられた樹脂５０４ｂは遮光性を有する。すなわち樹脂５０４ｂが非透過部である。
【０４１１】
図１０１に示した例では、導電膜５０３ｂ，５０４間に配置された柱状部材５００は、樹脂５０１と導電性フィラー５０２とを含む。対向基板側に設けられた樹脂５０３ｂは遮光性を有する。すなわち樹脂５０３ｂが非透過部である。
【０４１２】
図１０２に示した例では、導電膜５０３，５０４間に配置された柱状部材５００は、樹脂５０１と導電性フィラー５０２とを含む。対向基板側においては導電膜５０４と電気的に接続するように配線５０６が設けられている。この配線５０６は遮光性を有する。すなわち配線５０６が非透過部である。
【０４１３】
これらの構成はそれぞれ、ブラックマトリックスとなりうる遮光性の部分を備えた構成であり、かつ、圧力センサとして機能しうるものである。図９９〜図１０２に示した各例の構造においても、それぞれ厚み方向に圧力が加わった場合には、柱状部材の樹脂が圧縮変形をし、上述したのと同様の効果を得ることができる。
【０４１４】
なお、今回開示した上記実施の形態はすべての点で例示であって制限的なものではない。本発明の範囲は上記した説明ではなくて請求の範囲によって示され、請求の範囲と均等の意味および範囲内でのすべての変更を含むものである。
【産業上の利用可能性】
【０４１５】
本発明は、タッチパネル機能付き表示装置に利用可能である。
【符号の説明】
【０４１６】
１  樹脂部、２，４  遮光層、３  導電膜、１５，１５ｉ，１５ｊ  圧力センサ、１６  開口部、２１  カラーフィルタ層、５２  （遮光性の）対向電極、７０  （遮光性の）突起部、８１  ゲートメタル層、８７  導電反射膜、９１  （遮光性の）導電膜、１００  液晶表示装置、１０１  ソースドライバ、１０２  ゲートドライバ、１０３  センサドライバ、１０５  制御部、１１０  画素、１１１  ソース配線、１１２  ゲート配線、１１３  センサ用ゲート配線、１１４  画素電極、１１５  ＴＦＴ素子、１１６  選択用ＴＦＴ素子、１１７  出力用素子、１１８，１９０  圧力センサ、１２０  圧力検知素子、１２１，１３８，１８３，２０３  ソース電極、１２２  ゲート電極、１２３  半導体層、１２４  接続配線、１２５，１３７，１８２，２０２  ドレイン電極、１３０  ＴＦＴアレイ基板、１３１  下地層、１３２，１８０，２００  半導体層、１３３  ゲート絶縁層、１３４，１８１，２０１  ゲート電極、１３５，１３９  層間絶縁層、１３６  上層絶縁層、１４０  ガラス基板、１４１  下地層、１４５  押圧部材、１４６  コンタクト、１４７  凹部、１４８  遮光層、１４９  樹脂層、１５０  対向基板、１５１  カラーフィルタ基板、１５２  対向電極、１５３  着色層、１５５  ブラックマトリックス、１５６  ガラス基板、１５７  可塑性樹脂層、１５８  樹脂パターン、１６０  液晶層、１６１  スペーサ、１７０  突起部、１７１  上部電極、１７２，１８９，１９１，２１８  下部電極、１７３，１７４  穴部、１８４  コンタクト、１８５  パッド部、１８６  接続部、１８７  反射電極、２１０  ドレインパッド、２１１  配線、２１２  透明導電層、２１３  電極部、２１４  配線、２１５  透明導電層、２１６  突起部、２１７  導電層、２１９  パッド部、２２０  凹部、２２１  突起部、２２２  積層金属層、２２３  レジストパターン、５００  柱状部材、５０１  樹脂、５０２  導電性フィラー、５０３，５０４  導電膜、５０６  （遮光性の）配線。
【図１】
2011122347.tif 000003
【図２】
2011122347.tif 000004
【図３】
2011122347.tif 000005
【図４】
2011122347.tif 000006
【図５】
2011122347.tif 000007
【図６】
2011122347.tif 000008
【図７】
2011122347.tif 000009
【図８】
2011122347.tif 000010
【図９】
2011122347.tif 000011
【図１０】
2011122347.tif 000012
【図１１】
2011122347.tif 000013
【図１２】
2011122347.tif 000014
【図１３】
2011122347.tif 000015
【図１４】
2011122347.tif 000016
【図１５】
2011122347.tif 000017
【図１６】
2011122347.tif 000018
【図１７】
2011122347.tif 000019
【図１８】
2011122347.tif 000020
【図１９】
2011122347.tif 000021
【図２０】
2011122347.tif 000022
【図２１】
2011122347.tif 000023
【図２２】
2011122347.tif 000024
【図２３】
2011122347.tif 000025
【図２４】
2011122347.tif 000026
【図２５】
2011122347.tif 000027
【図２６】
2011122347.tif 000028
【図２７】
2011122347.tif 000029
【図２８】
2011122347.tif 000030
【図２９】
2011122347.tif 000031
【図３０】
2011122347.tif 000032
【図３１】
2011122347.tif 000033
【図３２】
2011122347.tif 000034
【図３３】
2011122347.tif 000035
【図３４】
2011122347.tif 000036
【図３５】
2011122347.tif 000037
【図３６】
2011122347.tif 000038
【図３７】
2011122347.tif 000039
【図３８】
2011122347.tif 000040
【図３９】
2011122347.tif 000041
【図４０】
2011122347.tif 000042
【図４１】
2011122347.tif 000043
【図４２】
2011122347.tif 000044
【図４３】
2011122347.tif 000045
【図４４】
2011122347.tif 000046
【図４５】
2011122347.tif 000047
【図４６】
2011122347.tif 000048
【図４７】
2011122347.tif 000049
【図４８】
2011122347.tif 000050
【図４９】
2011122347.tif 000051
【図５０】
2011122347.tif 000052
【図５１】
2011122347.tif 000053
【図５２】
2011122347.tif 000054
【図５３】
2011122347.tif 000055
【図５４】
2011122347.tif 000056
【図５５】
2011122347.tif 000057
【図５６】
2011122347.tif 000058
【図５７】
2011122347.tif 000059
【図５８】
2011122347.tif 000060
【図５９】
2011122347.tif 000061
【図６０】
2011122347.tif 000062
【図６１】
2011122347.tif 000063
【図６２】
2011122347.tif 000064
【図６３】
2011122347.tif 000065
【図６４】
2011122347.tif 000066
【図６５】
2011122347.tif 000067
【図６６】
2011122347.tif 000068
【図６７】
2011122347.tif 000069
【図６８】
2011122347.tif 000070
【図６９】
2011122347.tif 000071
【図７０】
2011122347.tif 000072
【図７１】
2011122347.tif 000073
【図７２】
2011122347.tif 000074
【図７３】
2011122347.tif 000075
【図７４】
2011122347.tif 000076
【図７５】
2011122347.tif 000077
【図７６】
2011122347.tif 000078
【図７７】
2011122347.tif 000079
【図７８】
2011122347.tif 000080
【図７９】
2011122347.tif 000081
【図８０】
2011122347.tif 000082
【図８１】
2011122347.tif 000083
【図８２】
2011122347.tif 000084
【図８３】
2011122347.tif 000085
【図８４】
2011122347.tif 000086
【図８５】
2011122347.tif 000087
【図８６】
2011122347.tif 000088
【図８７】
2011122347.tif 000089
【図８８】
2011122347.tif 000090
【図８９】
2011122347.tif 000091
【図９０】
2011122347.tif 000092
【図９１】
2011122347.tif 000093
【図９２】
2011122347.tif 000094
【図９３】
2011122347.tif 000095
【図９４】
2011122347.tif 000096
【図９５】
2011122347.tif 000097
【図９６】
2011122347.tif 000098
【図９７】
2011122347.tif 000099
【図９８】
2011122347.tif 000100
【図９９】
2011122347.tif 000101
【図１００】
2011122347.tif 000102
【図１０１】
2011122347.tif 000103
【図１０２】
2011122347.tif 000104
【国際調査報告】
2011122347.tif 000105
2011122347.tif 000106